(57)【要約】  （ｉ）第一の情報素子、（ｉｉ）第二の情報素子、（ｉｉｉ）第一の結合要素および（ｉｖ）第二の結合要素を含む構造を提供する。第一の情報素子は少なくとも、互いに電気的に導通する第一のローブおよび第二のローブを有している。第二の情報素子は少なくとも、互いに電気的に導通する第一のローブおよび第二のローブを有している。第一の結合要素は、第一の情報素子の第一のローブを第二の情報素子の第一のローブに誘導結合する。第二の結合要素は、第一の情報素子の第一のローブを第二の情報素子の第二のローブに誘導結合する。
2008527684.tif 000002
【特許請求の範囲】
【請求項１】
第一の磁束素子と、
第二の磁束素子と、
第一の結合要素および第二の結合要素を含む第一の結合素子と
を含む構造であって、
前記第一の磁束素子が少なくとも、互いに電気的に導通する第一のローブおよび第二のローブを含み、
前記第二の磁束素子が少なくとも、互いに電気的に導通する第一のローブおよび第二のローブを含み、
前記第一の結合要素が、前記第一の磁束素子の前記第一のローブを前記第二の磁束素子の前記第一のローブに誘導結合し、
前記第二の結合要素が、前記第一の磁束素子の前記第一のローブを前記第二の磁束素子の前記第二のローブに誘導結合し、
前記第一と第二の結合要素が互いに電気的に導通しておらず、
前記第一と第二の結合要素が各々０．５より大きく２より小さい無次元インダクタンスを有する構造。
【請求項２】
前記第一の磁束素子および前記第二の磁束素子がグラジオメトリック磁束素子である、請求項１に記載の構造。
【請求項３】
前記第一の磁束素子の第一のローブが、前記第一の磁束素子の第二のローブ内に維持された超伝導電流の循環方向とは逆向きの循環方向を有する循環超伝導電流を維持し、
前記第二の磁束素子の第一のローブが、前記第二の磁束素子の第二のローブ内に維持された超伝導電流の循環方向とは逆向きの循環方向を有する循環超伝導電流を維持する、請求項１に記載の構造。
【請求項４】
前記第一の結合要素または前記第二の結合要素が、前記第一の磁束素子を前記第二の磁束素子に強磁性的または反強磁性的に結合する、請求項１に記載の構造。
【請求項５】
前記第一の結合要素が、前記第一の磁束素子と第二の磁束素子との間に結合強度を有しておらず、
前記第二の結合要素が、前記第一の磁束素子と第二の磁束素子との間に有限の結合強度を有する、請求項１に記載の構造。
【請求項６】
前記第一の結合素子が結合強度を有しない状態を生成できるように、前記第一の磁束素子および前記第二の磁束素子に対して次元および構成が定められた結合制御系を更に含む、請求項１に記載の構造。
【請求項７】
前記結合制御系が、磁束バイアス発生源、電流バイアス発生源、または磁束バイアス発生源と電流バイアス発生源の両方を含み、前記結合制御系が、前記第一と第二の結合要素の各々にバイアスを掛けるべく構成されている、請求項６に記載の構造。
【請求項８】
少なくとも、
前記第一の結合素子が有限の結合強度を有する第一の状態と、
前記第一の結合素子が結合強度を有しない第二の状態との間でトグル切替えするように、前記第一の磁束素子および前記第二の磁束素子に対して次元および構成が定められた結合制御系を更に含む、請求項１に記載の構造。
【請求項９】
前記結合制御系が、磁束バイアス発生源、電流バイアス発生源、または磁束バイアス発生源と電流バイアス発生源の両方を含み、前記磁束バイアス発生源が、前記第一と第二の結合要素の各々にバイアスを掛けるべく構成されている、請求項８に記載の構造。
【請求項１０】
前記第一の結合要素、前記第二の結合要素、または前記第一の結合要素と前記第二の結合要素の両方がｄｃ−ＳＱＵＩＤを含む、請求項１に記載の構造。
【請求項１１】
前記第一の結合要素、前記第二の結合要素、または前記第一の結合要素と前記第二の結合要素の両方がｒｆ−ＳＱＵＩＤを含む、請求項１に記載の構造。
【請求項１２】
前記第一の結合要素、前記第二の結合要素、または前記第一の結合要素と前記第二の結合要素の両方を制御可能なように調整する結合制御系を更に含む、請求項１に記載の構造。
【請求項１３】
前記結合制御系が、前記第一の結合要素および前記第二の結合要素を調整して、前記第一の磁束素子と前記第二の磁束素子が互いに誘導結合されないようにする手段を含む、請求項１２に記載の構造。
【請求項１４】
前記第一の磁束素子および第二の磁束素子が超伝導である、請求項１に記載の構造。
【請求項１５】
前記第一と第二の結合要素が各々、約１である無次元インダクタンスを有する、請求項１に記載の構造。
【請求項１６】
前記第一と第二の結合要素が各々、０．５〜１．５の範囲に無次元インダクタンスを有する、請求項１に記載の構造。
【請求項１７】
前記第一の磁束素子および前記第二の磁束素子を含む複数の磁束素子と、
前記第一の結合素子を含む複数の結合素子であって、前記複数の結合素子内の１個以上の結合素子が複数の結合要素を含む複数の結合素子とを更に含む、請求項１に記載の構造。
【請求項１８】
前記複数の結合素子が、第三の結合要素および第四の結合要素を含む第二の結合素子を含んでいて、前記構造が更に、
第一のローブおよび第二のローブを含む第三の磁束素子を含み、
前記第三の結合要素が前記第一の磁束素子の第一のローブを前記第三の磁束素子の第一のローブに結合し、
前記第四の結合要素が前記第一の磁束素子の第二のローブを前記第三の磁束素子の第一のローブに結合する、請求項１７に記載の構造。
【請求項１９】
前記複数の磁束素子内の１個以上の磁束素子の各々が、前記複数の結合素子内の異なる結合素子を介して、前記複数の磁束素子内の２個、３個、または４個の磁束素子に結合している、請求項１７に記載の構造。
【請求項２０】
解くべき問題のハミルトニアンが前記複数の磁束素子にマッピングできるように前記構造が構成されている、請求項１７に記載の構造。
【請求項２１】
前記複数の磁束素子が、唯一つのハミルトニアンだけを解くように設計されている、請求項２０に記載の構造。
【請求項２２】
第一の情報素子と、
第二の情報素子と、
結合素子とを含み、
前記結合素子が前記第一の情報素子および第二の情報素子を互いに誘導結合すべく構成されていて、
前記結合素子が更に、前記第一の情報素子と第二の情報素子の間の結合を、制御可能な仕方で強磁性結合と反強磁性結合の間で切替えるべく構成されていて、
前記結合素子が０．５より大きく２より小さい無次元インダクタンスを有する装置。
【請求項２３】
前記結合素子が、互いに電気的に導通していない１個以上の結合要素を含む、請求項２２に記載の装置。
【請求項２４】
前記結合素子が、互いに電気的に導通していない２個の結合要素を含む、請求項２２に記載の装置。
【請求項２５】
前記結合素子が、前記第一の情報素子と第二の情報素子との間の結合を制御可能な仕方で、強磁性結合と反強磁性結合の間で切替えるスイッチを更に含み、前記スイッチが同時に、
（Ａ）前記１個以上の結合要素内の第一の結合要素に、（ｉ）前記第一の結合要素が結合強度を有していない第一の状態から、（ｉｉ）前記第一の結合要素が結合強度を有する第二の状態へ遷移させ、
（Ｂ）前記１個以上の結合要素内の第二の結合要素に、（ｉ）前記第二の結合要素が結合強度を有する第一の状態から、（ｉｉ）前記第二の結合要素が結合強度を有していない第二の状態へ遷移させる手段を含む、請求項２３に記載の装置。
【請求項２６】
前記１個以上の結合要素における結合要素の全部または一部の結合要素の各々がｄｃ−ＳＱＵＩＤを含む、請求項２３に記載の装置。
【請求項２７】
前記１個以上の結合要素における結合要素の全部または一部の結合要素の各々がｒｆ−ＳＱＵＩＤを含む、請求項２３に記載の装置。
【請求項２８】
前記第一の情報素子がグラジオメトリック磁束素子であり、
前記第二の情報素子がグラジオメトリック磁束素子である、請求項２２に記載の装置。
【請求項２９】
前記結合素子が、前記第一の情報素子と第二の情報素子との間の誘導結合を、前記結合素子が前記第一の情報素子と第二の情報素子との間に誘導結合を生成するオン状態と、前記結合素子が前記第一の情報素子と第二の情報素子との間に誘導結合を生成しないオフ状態との間で切替えるスイッチを含む、請求項２２に記載の装置。
【請求項３０】
前記結合素子が、前記第一の情報素子と第二の情報素子との間の誘導結合の結合強度を調整するスイッチを含む、請求項２２に記載の装置。
【請求項３１】
第一の情報素子と第二の情報素子の結合を切替える方法であって、
前記第一の情報素子の第一のローブを前記第二の情報素子の第一のローブに結合する第一の結合要素をオフにするステップと、
前記第一の情報素子の前記第一のローブを前記第二の情報素子の第二のローブに結合する第二の結合要素をオンにするステップとを含み、
前記第一の結合要素が初期状態ではオン、前記第二の結合要素が初期状態ではオフであり、
前記第一と第二の結合要素が互いに電気的に導通しておらず、
前記第一と第二の結合要素が各々０．５より大きく２より小さい無次元インダクタンスを有する方法。
【請求項３２】
前記第一の結合要素をオフにするステップが、前記第一の情報素子および前記第二の情報素子から第一の結合を解除し、
前記第二の結合要素をオンにするステップが、前記第一の情報素子と前記第二の情報素子との間に第二の結合を生成する、請求項３１に記載の方法。
【請求項３３】
前記第一の結合が強磁性であり、前記第二の結合が反強磁性である、請求項３１に記載の方法。
【請求項３４】
前記第一の結合が反強磁性であり、前記第二の結合が強磁性である、請求項３１に記載の方法。
【請求項３５】
第一の情報素子と第二の情報素子の間の結合を解除する方法であって、
前記第一の情報素子の第一のローブを前記第二の情報素子の第一のローブに結合する第一の結合要素を調整するステップと、
前記第一の情報素子の前記第一のローブを前記第二の情報素子の第二のローブに結合する第二の結合要素を調整するステップとを含み、
前記第二の結合要素の前記調整により生成された前記第一の情報素子と第二の情報素子との間の結合が、前記第一の結合要素の前記調整により生成された前記第一の情報素子と第二の情報素子との間の結合をキャンセルし、
前記第一と第二の結合要素が互いに電気的に導通しておらず、
前記第一と第二の結合要素が各々０．５より大きく２より小さい無次元インダクタンスを有する方法。
【請求項３６】
前記第一の結合要素がｄｃ−ＳＱＵＩＤを含み、
前記第一の結合要素の前記調整が電流バイアスまたは磁束バイアスの調整を含む、請求項３５に記載の方法。
【請求項３７】
前記第一の結合要素がｒｆ−ＳＱＵＩＤを含み、
前記第一の結合要素の前記調整が磁束バイアスの調整を含む、請求項３５に記載の方法。
【請求項３８】
前記第二の結合要素がｄｃ−ＳＱＵＩＤを含み、
前記第二の結合要素の前記調整が電流バイアスまたは磁束バイアスの調整を含む、請求項３５に記載の方法。
【請求項３９】
前記第二の結合要素がｒｆ−ＳＱＵＩＤを含み、
前記第二の結合要素の前記調整が磁束バイアスの調整を含む、請求項３５に記載の方法。
【請求項４０】
前記第一の結合要素が、前記第一の情報素子と前記第二の情報素子を互いに強磁性的に結合し、
前記第二の結合要素が、前記第一の情報素子と前記第二の情報素子を互いに反強磁性的に結合する、請求項３５に記載の方法。
【請求項４１】
第一の磁束素子と、
第二の磁束素子と、
前記第一の磁束素子および前記第二の磁束素子に誘導結合された第一のＳＱＵＩＤカプラとを含み、
前記第一のＳＱＵＩＤカプラが、前記第一の磁束素子と第二の磁束素子との間に強磁性または反強磁性誘導結合を生成すべく調整されるように構成されていて、
前記第一のＳＱＵＩＤカプラが磁場によりバイアスを掛けられていて、
前記ＳＱＵＩＤカプラは、０．５より大きく２より小さい無次元インダクタンスを有する構造。
【請求項４２】
前記第一のＳＱＵＩＤカプラがｒｆ−ＳＱＵＩＤカプラである、請求項４１に記載の構造。
【請求項４３】
前記ｒｆ−ＳＱＵＩＤカプラが０．７〜１．１の範囲に無次元インダクタンスを有する、請求項４２に記載の構造。
【請求項４４】
前記ｒｆ−ＳＱＵＩＤカプラに前記磁場を掛けるべく構成された磁気スイッチを更に含んでいて、前記磁場の強度により、前記第一の磁束素子と前記第二の磁束素子との間の誘導結合が強磁性または反強磁性のいずれであるかを決定する、請求項４２に記載の構造。
【請求項４５】
前記磁場が、約±０．１＊Φ０以下の精度で約ゼロの磁束を有し、前記第一の磁束素子と第二の磁束素子との間の誘導結合が反強磁性である、請求項４４に記載の構造。
【請求項４６】
前記磁場が、約±０．０１＊Φ０以下の精度で約ゼロの磁束を有し、前記第一の磁束素子と第二の磁束素子との間の誘導結合が反強磁性である、請求項４４に記載の構造。
【請求項４７】
前記磁場が、約±０．２＊Φ０以下の精度で約Φ０／２の磁束を有し、前記第一の磁束素子と第二の磁束素子との間の誘導結合が強磁性である、請求項４４に記載の構造。
【請求項４８】
前記ｒｆ−ＳＱＵＩＤカプラが単安定である、請求項４２に記載の構造。
【請求項４９】
整数個の量子に近い磁束でｒｆ−ＳＱＵＩＤにバイアスを掛けるべく構成された磁束バイアス発生源を更に含む、請求項４２に記載の構造。
【請求項５０】
前記第一と第二の磁束素子が双安定である、請求項４１に記載の構造。
【請求項５１】
前記第一の磁束素子が、第一のジョセフソン接合により遮断された超伝導材料の第一のループを含み、
前記第二の磁束素子が、第二のジョセフソン接合により遮断された超伝導材料の第二のループを含む、請求項４１に記載の構造。
【請求項５２】
前記第一のＳＱＵＩＤカプラがｄｃ−ＳＱＵＩＤカプラである、請求項４１に記載の構造。
【請求項５３】
前記ｄｃ−ＳＱＵＩＤカプラが対称形である、請求項５２に記載の構造。
【請求項５４】
前記ｄｃ−ＳＱＵＩＤカプラが、磁場バイアス素子および電流バイアス素子により調整される、請求項５２に記載の構造。
【請求項５５】
前記ｄｃ−ＳＱＵＩＤカプラが非対称形である、請求項５２に記載の構造。
【請求項５６】
前記ｄｃ−ＳＱＵＩＤカプラが、磁場バイアス素子により調整される、請求項５２に記載の構造。
【請求項５７】
前記第一の磁束素子および前記第二の磁束素子を含む複数の磁束素子と、
複数のＳＱＵＩＤカプラであって、前記複数のＳＱＵＩＤカプラの各々のＳＱＵＩＤカプラが、前記複数の磁束素子において異なる対の磁束素子を誘導結合すべく構成されていて、前記複数のＳＱＵＩＤカプラが前記第一のＳＱＵＩＤカプラを含んでいる、複数のＳＱＵＩＤカプラとを更に含む、請求項４１に記載の構造。
【請求項５８】
前記複数のＳＱＵＩＤカプラの各々のＳＱＵＩＤカプラが、前記複数の磁束素子の対応する磁束素子対の間に強磁性または反強磁性結合を生成すべく調整されるように構成されている、請求項５７に記載の構造。
【請求項５９】
前記第一の磁束素子および前記第二の磁束素子が磁束キュービットである、請求項４１に記載の構造。
【請求項６０】
第一の磁束素子と、
第二の磁束素子と、
前記第一の磁束素子および前記第二の磁束素子とガルバニック結合している第一のカプラとを含んでいて、
前記第一のカプラが複数のジョセフソン接合を含み、
前記第一のカプラが、前記第一の磁束素子と第二の磁束素子との間に強磁性または反強磁性の誘導結合を提供すべく構成されている構造。
【請求項６１】
前記第一の磁束素子および前記第二の磁束素子が各々、３個のジョセフソン接合により遮断された超伝導ループを含む、請求項６０に記載の構造。
【請求項６２】
前記第一のカプラが、
第一のジョセフソン接合、第二のジョセフソン接合、および第三のジョセフソン接合により遮断された超伝導ループと、
前記超伝導ループを介して前記磁束を調整すべく構成された外部磁束バイアスとを含む、請求項６０に記載の構造。
【請求項６３】
前記第一の磁束素子が前記第一のジョセフソン接合に跨ってガルバニック接続されていて、前記第二の磁束素子が前記第二のジョセフソン接合に跨ってガルバニック接続されている、請求項６２に記載の構造。
【請求項６４】
前記外部磁束バイアスが、前記第一および前記第二の磁束素子の間にゼロ誘導結合を生成すべく構成されている、請求項６２に記載の構造。
【請求項６５】
前記外部磁束バイアスが、前記第一の磁束素子と前記第二の磁束素子との間の誘導結合を強磁性から反強磁性へまたはその逆に調整すべく構成されている、請求項６２に記載の構造。
【請求項６６】
前記第一のカプラが、
第一の導線と、
第二の導線と、
第三の導線と、
第四の導線とを含んでいて、
前記第一の導線と前記第二の導線との間に第一の交差と、
前記第一の導線と前記第三の導線との間に第二の交差と、
前記第二の導線と前記第四の導線との間に第三の交差と、
前記第三の導線と前記第四の導線との間に第四の交差とが存在し、
前記第一の導線が、前記第一と第二の交差の間にある前記第一の導線の位置でジョセフソン接合により遮断されていて、
前記第二の導線が、前記第一と第三の交差の間にある前記第二の導線の位置でジョセフソン接合により遮断されていて、
前記第三の導線が、前記第二と第四の交差の間にある前記第三の導線の位置でジョセフソン接合により遮断されていて、
前記第四の導線が、前記第三と第四の交差の間にある前記第四の導線の位置でジョセフソン接合により遮断されていて、
前記第二の導線と前記第三の導線が電気的接点を形成することなく交差する、請求項６０に記載の構造。
【請求項６７】
前記第一の交差が第一の電流バイアスと電気的に導通していて、
前記第二の交差が第二の電流バイアスと電気的に導通していて、
前記第三の交差が第三の電流バイアスと電気的に導通していて、
前記第四の交差が第四の電流バイアスと電気的に導通している、請求項６６に記載の構造。
【請求項６８】
前記第二と第三の電流バイアスが各々、前記第一と第四の電流バイアスが生成する電流とは逆向きの超伝導電流を提供すべく調整されていて、
前記第一と第二の磁束素子間の誘導結合が強磁性である、請求項６７に記載の構造。
【請求項６９】
前記第一、第二、第三、および第四の電流バイアスの各々が生成する電流の強さが等しい、請求項６８に記載の構造。
【請求項７０】
前記第三および第四の電流バイアスが、前記第一と第二の電流バイアスにより生成される電流とは逆向きの超伝導電流を生成すべく調整されていて、前記第一と第二の磁束素子間の誘導結合が反強磁性である、請求項６７に記載の構造。
【請求項７１】
前記第一、第二、第三、および第四の電流バイアスの各々が生成する電流の強さが等しい、請求項６９に記載の構造。
【請求項７２】
前記第一の磁束素子および前記第二の磁束素子を含む複数の磁束素子と、
複数のカプラであって、各々のカプラが前記複数の磁束素子の異なる磁束素子の対にガルバニック結合していて、前記第一のカプラを含んでいる、複数のカプラとを更に含む、請求項６０に記載の構造。
【請求項７３】
前記複数のカプラの各々のカプラが、前記複数の磁束素子の対応磁束素子対の間に強磁性または反強磁性結合を生成すべく調整されるように構成されている、請求項７２に記載の構造。
【発明の詳細な説明】
【技術分野】
【０００１】
本出願は２００４年１２月３０日出願の米国仮特許出願第６０／６４０，４２０号、および２００５年１０月１０日出願の米国特許出願第１１／２４７，８５７号の優先権を主張するものであり、その各々の全文を本明細書に援用している。
【０００２】
本発明は、量子コンピューティング分野、および超伝導素子の分野に関する。
【背景技術】
【０００３】
１９８２年にリチャード・ファインマン（Ｒｉｃｈａｒｄ  Ｆｅｙｎｍａｎ）は、制御可能な量子系を用いて従来のコンピュータより効率的に他の量子系をシミュレートできることを提唱した。本明細書に全文を援用している「理論物理学国際ジャーナル２１、ｐｐ．４６７〜４８８（ファインマン、１９８２年）」を参照されたい。この制御可能な量子系は今日一般に量子コンピュータと呼ばれ、量子系のシミュレーションまたは専用量子アルゴリズムを実行するために利用可能な汎用量子コンピュータの開発に努力がなされてきた。特に、量子系の挙動のモデルを解くには一般に、量子系のハミルトニアンに関する微分方程式を解くことが必要である。デビッド・ドイチュ（Ｄａｖｉｄ  Ｄｅｕｔｓｃｈ）は量子系を用いて時間の短縮、後に特定の計算で指数関数的な時間短縮が可能であることを示した。量子系のハミルトニアンを表わす方程式の形でモデル化された問題がある場合、系の挙動は方程式の解に関する情報を提供することができる。本明細書に全文を援用している「ロンドン王立協会会報Ａ４００、ｐｐ．９７〜１１７（ドイチュ、１９８５年）」を参照されたい。
【０００４】
量子コンピューティング技術における一つの制約は、量子計算に対応可能な系の識別である。量子計算を実行する基盤は、以下で情報素子（information device）と呼ぶユニットにある。情報素子は、多くの実施形態を有していてよいが、いくつかの必要条件を満たさなければならない。必要条件の一つは、情報素子が量子２準位系に可約（reducible）でなければならない点であり、これは計算に利用可能な２個の識別可能な量子状態が存在しなければならないことを意味する。情報素子はまた、後述する絡み合い（entanglement）および重ね合せ（superposition）等の量子効果を発揮できなければならない。一般に、情報素子に保存された量子情報は、コヒーレントであってよいが必須ではない。コヒーレント性を有する装置には、マイクロ秒以上のオーダーの長時間にわたり顕著な低下なしに持続する量子状態がある。情報素子の一つの非限定的な例としてキュービットがあり、量子ビットとも呼ばれる。キュービットは、古典的（デジタル）コンピュータのビットに類似しており、コヒーレンスを必要とする情報素子の一種である。コヒーレンスの喪失は本明細書においてデコヒーレンスと呼ばれる。
【０００５】
量子コンピュータの計算能力は、その基本構成ブロックである情報素子が制御可能な仕方で互いに結合されて、１個の情報素子の量子状態が、自身に結合する各々の情報素子の量子状態に影響を及ぼすに従い増加する。このような結合の仕方を絡み合いと呼ぶ。量子コンピューティング技術における別の制約は、顕著なデコヒーレンスの発生源をもたらすことなく情報素子の状態を制御可能な仕方で絡み合わせるために利用可能な方法を識別することである。
【０００６】
２．１  量子コンピューティングへのアプローチ
量子コンピュータの設計および運用にはいくつかの一般的アプローチがある。提案されている一つのアプローチとして、回路モデル量子コンピューティングがある。回路モデル量子コンピューティングは、長時間の量子コヒーレンスを要し、従ってそのようなアプローチに対応可能な量子コンピュータで用いる種類の情報素子がキュービットであり、これは定義により理想的にコヒーレンス時間が長い筈である。回路モデル量子コンピューティングは、キュービットがビットに極めてよく似た論理的ゲートにより動作可能であって、計算を実行するために量子論理を用いてプログラム可能であるという前提に基づいている。量子論理機能を実行すべくプログラム可能なキュービットを開発する研究がなされてきた。例えば、本明細書に全文を援用している、「ａｒＸｉｖ．ｏｒｇ：ｑｕａｎｔ−ｐｈ／０００５００３（ショール（Ｓｈｏｒ）、２００１年）」を参照されたい。しかし、キュービットに保存された情報が破壊される前に多くの計算が実行可能であるようにキュービットのデコヒーレンスを減らすことは、従来技術では依然として成功していない。
【０００７】
最適化量子コンピューティングと呼ばれる量子コンピューティングへの別のアプローチには、量子系をシミュレートするための情報素子系の利用が含まれる。このアプローチでは、量子ゲートや回路を用いることは必須ではない。その代わり、量子効果を利用して、最終状態が問題の物理系のハミルトニアンを表わすよう、既知の初期ハミルトニアンから出発して相互作用する情報素子の系の状態を操作するものである。このプロセスでは量子コヒーレンスは必要条件ではないため、キュービットだけでなく汎用情報素子を計算用構築ブロックとして用いることができる。そのようなアプローチの例として、断熱量子コンピューティング（adiabatic quantum computing）およびシミュレーテッドアニーリングがあり、本明細書に全文を援用している「ａｒＸｉｖ．ｏｒｇ：ｑｕａｎｔ−ｐｈ／０２０１０３１（ファーリ（Ｆａｒｈｉ）ら、２００２年）」に記述されている。
【０００８】
２．２  キュービット
上述のように、可能な情報素子一つが、量子ビットとしても知られるキュービットである。キュービットは、古典的コンピュータのデジタル・ビットと似ているが、デジタル・ビットよりはるかに高い計算能力を有している。デジタル・ビットで見られる「０」および「１」のような単に二つの離散的な状態のうち一つを符号化するのではなく、キュービットは「０」と「１」の重ね合せにも配置可能である。すなわち、キュービットは「０」および「１」の状態に同時に存在することができ、従ってそのように両方の状態に対して同時に量子計算を実行することができる。一般に、Ｎ個のキュービットは２Ｎ状態の重ね合せ状態となることができる。量子アルゴリズムは、重ね合せ特性を利用して特定の計算を高速化する。
【０００９】
標準的な記法において、キュービットの基底状態（basis state）は、｜０＞および｜１＞状態と呼ばれる。量子計算を行なう間、キュービットの状態は一般に、基底状態の重ね合せであるため、キュービットが｜０＞基底状態を占める非ゼロの確率と同時に｜１＞基底状態を占める非ゼロの確率を有している。数学的に、基底状態の重ね合せとは、｜Ψ＞と記されるキュービットの全状態が、｜Ψ＞＝ａ｜０＞＋ｂ｜１＞の形式を有することを意味し、ここに、ａとｂは各々確率｜ａ｜２、｜ｂ｜２に対応する係数である。係数ａ、ｂは各々実部と虚部を有し、それによりキュービットの位相を特徴付けることができる。キュービットの量子的性質は、基底状態のコヒーレントな重ね合せに存在し得る能力、および位相を有するキュービットの状態によるところが大きい。キュービットがデコヒーレンスの発生源から十分に分離されている場合、キュービットは基底状態のコヒーレントな重ね合せとして存在する能力を保持する。
【００１０】
キュービットを用いて計算を完了するために、キュービットの状態が測定（例：読み出し）される。通常、キュービットの測定がなされた際に、キュービットの量子的性質は一時的に失われ、基底状態の重ね合せは｜０＞基底状態か｜１＞基底状態のいずれかに収縮して、従来のビットとの類似性を回復する。収縮後のキュービットの実際の状態は、読み出し動作直前の確率｜ａ｜２、｜ｂ｜２に依存する。
【００１１】
情報素子は、キュービットについて上で述べた物理特性を全て有することができる。すなわち、情報素子の量子状態は、基底状態の重ね合せであってよく、｜Ψ＞＝ａ｜０＞＋ｂ｜１＞の形式で記述することができ、ここに、ａとｂは各々確率｜ａ｜２、｜ｂ｜２に対応する係数である。情報素子の量子状態もまた測定された際に基底状態に収縮する。しかし、２．１節で述べたように、情報素子はキュービットとは対照的に、量子コヒーレンスを厳格な必要条件とはしていない。
【００１２】
２．３  超伝導情報素子
量子コンピュータの開発に利用可能な多くの異なる技術がある。一つの実装方式では超伝導材料を用いる。超伝導情報素子を用いて開発された量子コンピュータにはスケーラビリティという利点がある。超伝導情報素子の組み立てに関係する技術や工程が、形成設備や技術的ノウハウが確立された基盤が既に存在する従来のコンピュータに用いるものと類似しているため、超伝導情報素子を用いて大規模な量子コンピュータを実現する可能性には見込みがある。そのような公知の形成技術（例：化学蒸着、プラズマ加速化学蒸着等）について、例えば、「マイクロチップ形成第４版、マグロウヒル、ニューヨーク（ヴァン・ザント（Ｖａｎ  Ｚａｎｔ）、２０００年）」、「リソグラフィの原理、国際光工学会、ベリングハム、ワシントン（レビンソン（Ｌｅｖｉｎｓｏｎ）、２００１年）」、「微細加工の基礎第２版、ＣＲＣプレスＬＬＣ、ボカラトン、フロリダ（マドウ（Ｍａｄｏｕ）、２００２年）」、「マイクロリソグラフィ、微細加工および微細形成ハンドブック第１巻、マイクロリソグラフィ、国際光工学会、ベリングハム・ワシントン（チョーダリ（Ｃｈｏｕｄｈｕｒｙ）、１９９７年）」に述べられており、本明細書に各々その全文を援用している。そのようなコンピュータの実現へ向けて、本明細書に全文を援用している「物理学レビュー会報７９、２３７１〜２３７４（シナーマン（Ｓｈｎｉｒｍａｎ）ら、１９９７年）」において、必要な量子効果を生成すべくジョセフソン接合を含む超伝導情報素子を用いる超伝導量子コンピュータの実施形態を提案している。
【００１３】
超伝導情報素子は、情報の符号化に用いる物理特性に応じていくつかのカテゴリに分類することができる。本明細書に全文を援用している「現代物理学レビュー７３、ｐｐ．３５７〜４０１（マクリン（Ｍａｋｈｌｉｎ）ら、２００１年）」においてキュービットに関して議論されているように、情報素子の一般的な分類によればこれらは電荷素子と位相素子に分けられる。電荷素子は、情報を素子の電荷状態に保存および操作する。ここに、素電荷はクーパー対と呼ばれる一対の電子からなる。クーパー対は、２ｅの電荷を有し、フォノン相互作用により結合された２個の電子からなる。例えば、本明細書に全文を援用している「量子計算および量子情報、ケンブリッジ大学プレス、ケンブリッジ、ｐｐ．３４３〜３４５（ニールソン（Ｎｉｅｌｓｏｎ）およびチュアン（Ｃｈｕａｎｇ）、２０００年）」を参照されたい。一方、位相または磁束素子は、情報を素子の位相または磁束状態に保存する。最近では、電荷および位相自由度を情報の制御に用いるハイブリッド素子が開発されている。ハイブリッド素子のいくつかの例として、米国特許第６，８３８，６９４Ｂ２号明細書および米国特許出願第１０／９３４，０４９号明細書（エスティヴ（Ｅｓｔｅｖｅ）ら）に記述されており、本明細書に各々の全文を援用している。
【００１４】
２．４  超伝導磁束素子
超伝導磁束素子の設計が、「応用半導体ＩＥＥＥ論文集７、ｐ．３６３８（ボッコ（Ｂｏｃｋｏ）ら、１９９７年）」、並びに「現代物理学レビュー７３、ｐ．３５７（マクリン（Ｍａｋｈｌｉｎ）ら、２００１年）」に記述されており、本明細書に各々の全文を援用している。永久電流キュービットを含む、他の多くの超伝導磁束素子の設計が記載されている。本明明細書に全文を援用している「サイエンス２８５、１０３６（ムーイジ（Ｍｏｏｉｊ）ら、１９９９年）」、および「物理学レビューＢ６０、１５３９８（オーランド（Ｏｒｌａｎｄｏ）ら、１９９９年）」を参照されたい。永久電流キュービットは、３個のジョセフソン接合により絶縁された厚い超伝導材料のループからなる。１個のジョセフソン接合の臨界電流値が、同一または極めて近い臨界電流を有する場合が多い他の２個のジョセフソン接合の電流値を下回るように設計されている。永久電流キュービットは、超伝導材料のループが小さい面積（例：約１平方マイクロメートルの面積）を含むように構築することができる。
【００１５】
永久電流キュービットは、１０ナノ秒（ｎｓ）〜１００ｎｓの間のコヒーレンス時間を有している。例えば、本明細書に各々の全文を援用している「物理学レビューＢ６０、１５３９８（オーランドら、１９９９年）」、および「物理学レビュー会報９１、０９７９０６（イリチェフ（Ｉｌ’ｉｃｈｅｖ）ら、２００３年）」を参照されたい。他のいくつかの種類の磁束素子は、３個以上または以下のジョセフソン接合による超伝導ループの割り込みからなる。例えば、本明細書に各々の全文を援用している「物理学レビューＢ６３、１７４５１１（ブラッター（Ｂｌａｔｔｅｒ）ら、２００１年）」、および「ネイチャー４０６、４３（フリードマン（Ｆｒｉｅｄｍａｎ）ら、２０００年）」を参照されたい。
【００１６】
グラジオメトリック磁束素子（gradiometric flux devices）は、均一な磁場には感応しない特殊な磁束素子である。すなわち、グラジオメトリック磁束素子の全体にわたり均一な磁場は素子の量子状態に影響を及ぼさない。グラジオメトリック素子の例が、米国特許第４，９３７，５２５号明細書（ダールマンス（Ｄａａｌｍａｎｓ））に記述されており、その全文を本明細書に援用している。グラジオメトリック磁束素子について以下に更に詳しく述べる。
【００１７】
２．５  情報素子結合
量子コンピュータを構築するためにどの種類の情報素子を用いるかに拘わらず、量子コンピュータの情報素子が制御可能な仕方で相互作用することが望ましい。量子コンピュータの情報素子の間のそのような相互作用を結合と呼ぶ。実装方式に応じて、異なる結合方法を用いることができる。更に、系のハミルトニアンを用いて、量子コンピュータの情報素子の状態並びに情報素子間の相互作用を記述することができる。
【００１８】
２個の磁束に基づく超伝導情報素子を結合する際に、系のハミルトニアンの結合相互作用の符号は、２個の素子からなる系のエネルギーランドスケープを決定する。一般に、２個の磁束に基づく超伝導情報素子間の結合は、磁束素子が通常は自身の各々の磁気磁束を介して相互作用するため、強磁性または反強磁性である。すなわち、１個の情報素子における磁束の変化が、それに結合する他の情報素子の磁束に影響を及ぼす。強磁性結合では、第一の情報素子の磁束の変化が、第一の情報素子に結合する第二の情報素子の磁束と同様の変化を生じることがエネルギー的に有利である。例えば、第一の情報素子における磁束の増大により、強磁性的に結合されている場合の第二の情報素子の磁束の増大が生じる。反強磁性の場合、結合により、結合素子に対する逆の効果が生じる（例：第一の素子における磁束増大により第二の結合素子の磁束が減少する）が、これはその方がエネルギー的に有利であるからである。エネルギー的に有利とは、特定の立体配置にある方が他の配置よりもエネルギーが低いため、量子系は特定の立体配置にある方を好むことを意味する。
【００１９】
柔軟な結合スキームは、情報素子間の結合の強度を変化させ、そのような素子間の結合を完全に遮断するか、および／または、そのような素子の間で結合の符号を切替える能力を提供する。結合の符号を切替えることは、２個の情報素子間の結合の種類を強磁性体から反強磁性的に、またはその逆に切替えることを意味する。回路モデル量子コンピューティングにおける結合の符号の切替えは、例えば、本明細書に全文を援用している「ａｒＸｉｖ．ｏｒｇ．ｑｕａｎｔ−ｐｈ／０４０６０４９（プロールデ（Ｐｌｏｕｒｄｅ）ら、２００４年）」に記述されているＣＮＯＴゲート等の特定の論理ゲートの構築に有用である。最適化量子コンピューティングの結合符号を切替えることにより、量子コンピュータにより解決すべき問題を量子コンピュータの情報素子格子へマッピングする際の柔軟性が高まる。ここに、情報素子格子という用語は、集合内の各情報素子が当該集合内の少なくとも１個の他の情報素子に制御可能な仕方で結合している量子コンピュータの情報素子の集合を指す。
【００２０】
互いに結合された２個の磁束情報素子のハミルトニアンの一表現において、
【数１】
2008527684.tif 000003
は、結合の強度を示す前因子として変数Ｊを有する２個の素子間の「シグマｚ」結合を表わす。Ｊ＞０の場合、結合は反強磁性であり、Ｊが大きいほど反強磁性結合が強いことを意味する。Ｊ＜０の場合、結合は強磁性であり、Ｊが小さいほど強磁性結合が強いことを意味する。Ｊ＝０の場合、結合は存在しない。このように、Ｊの符号を切替えることで結合の種類が切替わる。一般的な二準位系の場合、強磁性結合は平行な磁束がある方がエネルギー的に有利なことを意味し、反強磁性結合は反平行な磁束がある方がエネルギー的に有利なことを意味する。強磁性および反強磁性結合の例として、各々のループ内を電流が循環している２個の磁束素子間の結合がある。
【００２１】
強磁性結合では、第一の情報素子内の時計回りの超伝導電流により、第一の素子と強磁性的に結合した第二の情報素子において、時計回りの超伝導電流の方が、逆時計回りの超伝導電流よりもエネルギー的に有利になる。逆に、強磁性結合では、第一の素子の反時計回りの超伝導電流により、第二の素子内において、反時計回りの超伝導電流の方が、時計回りの超伝導電流よりもエネルギー的に有利になる。一方、反強磁性結合では、第一の情報素子内の時計回りの超伝導電流により、第二の反強磁性的結合素子において、反時計回りの超伝導電流の方が、時計回りの超伝導電流よりもエネルギー的に有利になる。更に、反強磁性結合では、第二の素子において、第一の素子内の反時計回りの超伝導電流により、時計回りの超伝導電流の方が反時計回りの超伝導電流よりもエネルギー的に有利になる。
【００２２】
超伝導情報素子は、直接的な仕方（例：介在素子は一切なし）で、誘導結合が可能であるが、この種の結合は通常は制御可能でない、すなわち、結合の強度を容易に変えられることができないことを意味する。磁束素子を結合する一つの方法として、超伝導量子干渉素子「ＳＱＵＩＤ」を用いることである。
【００２３】
ＳＱＵＩＤは一種の高感度磁力計であり、磁束の僅かな変化を検出できることを意味する。例えば、本明細書に全文を援用している米国特許第６，６２７，９１６号明細書（アミン（Ａｍｉｎ）ら）を参照されたい。ＳＱＵＩＤは、少なくとも１個のジョセフソン接合により遮断された超伝導ループからなる。ＳＱＵＩＤの超伝導ループを流れる電流は、いくつかの異なる方法でバイアスを掛けることができる。例えば、電流はＳＱＵＩＤの近くに配置された誘導磁束によりバイアスを掛けることができる。別の例ではＳＱＵＩＤに接続している導線からの、電流バイアスを用いて電流にバイアスを掛けることができる。バイアスを掛ける方法において異なるＳＱＵＩＤの二つの例として、ｄｃ−ＳＱＵＩＤ（電流または磁束バイアス）およびｒｆ−ＳＱＵＩＤ（磁束バイアス）がある。ＳＱＵＩＤはまた、制御可能な仕方で磁束を生成することができる。磁束素子は自身の磁束を介して相互作用するため、ＳＱＵＩＤ型素子を用いて、本明細書に全文を援用している「ａｒＸｉｖ．ｏｒｇ：ｃｏｎｄ−ｍａｔ／０３０８１９２（メイジャー（Ｍａｊｅｒ）ら、２００３年）」に提案されているスキームのように結合を仲介することができる。
【００２４】
本明細書に全文を援用している「サイエンス、２８５、１０３６（ムーイジら、１９９９年）」に、２個の磁束素子間の結合の種類を切替え可能な結合スキームの種類を提案する。しかし、ムーイジの方式には、切替えられるものが強磁性および反強磁性結合ではないという短所がある。むしろ、
【数２】
2008527684.tif 000004
結合間のスイッチが実現される。更に、ムーイジの結合を完全に無効にする方法がない。
【００２５】
別の結合素子として、誘導ＳＱＵＩＤすなわちＩＮＳＱＵＩＤが、本明細書に全文を援用している「Ｐｈｙｓｉｃａ  ＳｃｒｉｐｔａＴ１０２、１７３（クラーク（Ｃｌａｒｋｅ）ら、２００２年）」として提唱されている。ＩＮＳＱＵＩＤ結合は、結合の種類を切替えることができるが、この場合も、強磁性と反強磁性結合の間ではない。ＩＮＳＱＵＩＤ結合を無効にすることは可能であるが、これを実現するのは困難である。
【００２６】
調整可能磁束変成器は、本明細書に全文を援用している「応用半導体ＩＥＥＥ会報１３、１００５（フィリポフ（Ｆｉｌｉｐｐｏｖ）ら、２００３年」に記述されている。フィリポフらによる調整可能磁束変成器は、採用されている素子のグラジオメーター特性に依存する。変成器自体もグラジオメーターであって、化合物接合と可変結合を一体化させることにより調整可能となる。このように、変成器にバイアスをかけて磁力計その他の装置に磁束素子を結合したり、結合を外すことができる。しかし、必要とされる大きなゲインは、変成器のグラジオメトリックループのバランスが不正確であるという問題を引き起こす。これにより、指定された結合強度の維持が不正確になる恐れがある。また、変成器はかなり大型（１５０μｍ×１５０μｍ）であるため、多数の素子を含む系では実装不可能である。最後に、変成器は双安定、すなわち２個のエネルギー最小値を有するが、これは結合磁束素子の相互結合には好ましくない。
【００２７】
別の種類のグラジオメトリック磁束変成器が、本明細書に全文を援用している「ａｒＸｉｖ．ｏｒｇ：ｃｏｎｄ−ｍａｔ／０４０３６９０（コスメリ（Ｃｏｓｍｅｌｌｉ）ら、２００４年）において検討された。コスメリらの文献では、グラジオメーターの各アームは、隣接する素子の一つに結合し、且つ調整可能素子は中央レッグの単一の化合物接合である。更に別のｒｆ−ＳＱＵＩＤカプラが、本明細書に全文を援用している「物理学レビューＢ  ７０、１４０５０１（プロールデら、２００４年）」に記述されている。プロールデらの文献では、結合は電流バイアスを掛けられたｄｃ−ＳＱＵＩＤを介して仲介される。ｄｃ−ＳＱＵＩＤは、結合の符号を切替えるべく調整可能である。しかし、そのような系は、製造コストが高く、結合の強度や符号を調整する場合に柔軟性に欠ける。
【００２８】
両方の磁束素子にグラバニック接続された（galvanically connected）ジョセフソン接合を用いて磁束素子を互いに結合する方式が、本明細書に各々全文を援用している「ａｒＸｉｖ．ｏｒｇ：ｃｏｎｄ−マット／０１０８２６６（レビトフ（Ｌｅｖｉｔｏｖ）ら、２００１年」および「Ｄｅｌｆｔ工業大学卒業論文（ブッチャー（Ｂｕｔｃｈｅｒ）、２００２年」に提案されている。両方の文献に、３個のジョセフソン接合磁束素子の鎖を互いに結合している単一の巨大なジョセフソン接合を示している。しかし、どちらの文献も、適切には結合の動作を可能にしない。また、これらの文献で提案された結合の種類は常に「オン」であって、切断することはできない。
【発明の開示】
【発明が解決しようとする課題】
【００２９】
２．６  当分野の現状
上述の説明で示すように、超伝導情報素子を結合する素子が存在する。しかし、費用効果的な量子コンピューティングを実現すべく当分野における改良が求められている。このように、超伝導情報素子間の結合に対するこれまで以上の制御を提供することが当分野で必要とされている。求められているものは、超伝導情報素子間の結合の強度または符号を自由に変更することが可能な結合と、必要に応じて結合を完全に切断できる能力である。
【００３０】
同一参照番号は、複数の図面に跨って対応する部材を指す。
【課題を解決するための手段】
【００３１】
本発明の一態様は、第一と第二の磁束素子並びに第一と第二の結合要素を含む構造を提供する。第一の磁束素子は、互いに電気的に導通している少なくとも第一のローブおよび第二のローブを有している。第二の磁束素子は、互いに電気的に導通している少なくとも第一のローブおよび第二のローブを有している。第一の結合要素は、第一の磁束素子の第一のローブを、第二の磁束素子の第一のローブに誘導結合する。第二の結合要素は、第一の磁束素子の第一のローブを、第二の磁束素子の第二のローブに誘導結合する。第一と第二の結合要素は互いに電気的に導通していない。第一と第二の結合要素は各々、０．５〜２の範囲に無次元インダクタンス（dimensionless inductance）を有している。いくつかの実施形態において、第一の磁束素子および第二の磁束素子はグラジオメトリック磁束素子である。
【００３２】
いくつかの実施形態において、第一の磁束素子の少なくとも第一と第二のローブ、並びに第二の磁束素子の少なくとも第一と第二のローブは、各々異なる循環電流構成を保持している。いくつかの実施形態において、第一の結合要素または第二の結合要素は、強磁性的または反強磁性的に第一の磁束素子を第二の磁束素子に結合する。一実施形態において、第一の結合要素は結合強度を有しておらず、第二の結合要素は有限の結合強度を有している。
【００３３】
いくつかの実施形態において、本構造は、第一と第二の結合要素が結合強度を有しない状態を生成できるように、第一と第二の磁束素子に対して次元および構成が定められた（dimensioned and configured）スイッチを更に含んでいる。いくつかの実施形態において、本構造は、第一と第二の結合要素が有限結合強度を有する第一の状態と、第一と第二の結合要素が結合強度を有しない第二の状態との間をトグル切替えできるように、第一と第二の磁束素子に対して次元および構成が定められたスイッチを更に含んでいる。
【００３４】
いくつかの実施形態において、第一の結合要素、第二の結合要素、あるいは第一の結合要素と第二の結合要素の両方がｄｃ−ＳＱＵＩＤを含んでいる。いくつかの実施形態において、第一の結合要素、第二の結合要素、あるいは第一の結合要素と第二の結合要素の両方がｒｆ−ＳＱＵＩＤを含んでいる。いくつかの実施形態において、本構造は更に、第一の結合要素、第二の結合要素、あるいは第一と第二の結合要素の両方を制御可能な仕方で調整する手段を含んでいる。いくつかの実施形態において、当該スイッチは、第一と第二の磁束素子が互いに誘導結合しないよう、第一と第二の結合要素を調整する手段を含んでいる。いくつかの実施形態において、第一と第二の磁束素子は超伝導である。いくつかの実施形態において、第一と第二の結合要素の無次元インダクタンスは、０．５〜１．５の間にある。他の実施形態において、第一と第二の結合要素の無次元インダクタンスはほぼ１である。
【００３５】
いくつかの実施形態において、本構造は更に、複数の磁束素子を含んでいて、当該複数の磁束素子は第一と第二の磁束素子を含んでいる。そのような実施形態は更に、複数の結合素子を含んでいる。当該複数の結合素子の１個以上の結合素子の各々は、複数の結合要素を含んでいる。更に、当該複数の結合素子の第一の結合素子は、上述の第一と第二の結合要素を含んでいる。いくつかの実施形態において、本構造は更に、第三および第四の結合要素を含む第二の結合素子、並びに第一と第二のローブを含む第三の磁束素子を含んでいる。このような実施形態において、第三の結合要素は第一の磁束素子の第一のローブを第三の磁束素子の第一のローブに結合し、第四の結合要素は第一の磁束素子の第二のローブを第三の磁束素子の第一のローブに結合する。
【００３６】
いくつかの実施形態において、当該複数の磁束素子内の１個以上の磁束素子は、当該複数の結合素子内の異なる結合素子を介して２、３、または４個の磁束素子に結合される。いくつかの実施形態において、解きたい問題のハミルトニアンを複数の磁束素子にマッピングすることができる。
【００３７】
本発明の別の態様は、第一と第二の情報素子と、１個以上の結合要素を含む結合素子とを含む装置を提供する。結合素子は、第一と第二の情報素子を互いに誘導結合すべく構成されている。結合素子は更に、第一と第二の情報素子の誘導結合を、強磁性結合と反強磁性結合の間で制御可能な仕方で切替えるべく構成されている。結合素子内の各結合要素は、０．５〜２の範囲に無次元インダクタンスを有している。いくつかの実施形態において、１個以上の結合要素は、互いに電気的に絶縁された２個の結合要素を含んでいる。いくつかの実施形態において、結合素子は更に、第一と第二の情報素子の誘導結合を、強磁性結合で反強磁性結合の間で制御可能な仕方で切替えるスイッチを含んでいる。スイッチは、以下を同時に生起させる手段を含んでいる。（ａ）１個以上の結合要素内の第一の結合要素を（ｉ）第一の結合要素が結合強度を有していない第一の状態から（ｉｉ）第一の結合要素が結合強度を有する第二の状態へ遷移させ、（ｂ）１個以上の結合要素内の第二の結合要素を（ｉ）第二の結合要素が結合強度を有する第三の状態から（ｉｉ）第二の結合要素が結合強度を有していない第四の状態へ遷移させる。
【００３８】
いくつかの実施形態において、第一と第二の情報素子はグラジオメトリック磁束素子である。いくつかの実施形態において、１個以上の結合要素内の結合要素の全てまたは一部の結合要素それぞれがｄｃ−ＳＱＵＩＤを含んでいる。いくつかの実施形態において、複数の結合要素内の結合要素の全てまたは一部の結合要素のそれぞれがｒｆ−ＳＱＵＩＤを含んでいる。いくつかの実施形態において、結合素子は、第一と第二の情報素子間の誘導結合のオン・オフを調整する手段を含んでいる。いくつかの実施形態において、結合素子は、第一と第二の情報素子間の誘導結合の結合強度を調整する手段を含んでいる。
【００３９】
本発明の更に別の態様は、２個の素子間の結合を切替える方法を提供する。そのような実施形態において、２個の情報素子は、結合要素を含む結合素子により互いに結合される。本方法において、結合素子内の第一の結合要素はオフにされる。第一の結合要素は、２個の情報素子のうち第一のものの第一のローブを、２個の情報素子のうち第二の素子の第一のローブに結合する。結合素子内の第二の結合要素はオフにされる。第二の結合要素は、２個の情報素子のうち第一のものの第一のローブを、第二の情報素子の第二のローブに結合する。第一の結合要素は初期状態でオンであり、第二の結合要素は初期状態でオフである。第一と第二の結合要素は互いに電気的に導通していない。両方の結合要素は、０．５〜２の範囲に無次元インダクタンスを有している。
【００４０】
いくつかの実施形態において、第一の結合要素をオフにするステップは、第一と第二の情報素子間の第一の結合を解除する。更に、第二の結合要素をオンにするステップは、情報素子間に第二の結合を生成する。いくつかの実施形態において、第一の結合は強磁性であり、第二の結合は反強磁性的である。他の実施形態では、第一の結合が反強磁性的であり、第二の結合が強磁性である。
【００４１】
本発明の更に別の態様は、第一と第二の情報素子間の結合を解除する方法を提供する。第一と第二の情報素子は、結合要素を含む結合素子により互いに結合されている。本方法では、結合素子内の第一の結合要素が調整される。第一の結合要素は、第一の情報素子の第一のローブを第二の情報素子の第一のローブに結合する。第二の結合要素が調整される。第二の結合要素は、第一の情報素子の第一のローブを第二の情報素子の第二のローブに結合する。第二の結合要素の調整により生じた結合は、第一の結合要素の調整により生じた結合を相殺する。第一と第二の結合要素は、互いに電気的に導通していない。両方の結合要素は、０．５〜２の範囲に無次元インダクタンスを有している。
【００４２】
いくつかの実施形態において、第一の結合要素はｄｃ−ＳＱＵＩＤであり、第一の結合の調整または第二の結合の調整は、電流バイアスまたは磁束バイアスの調整を含んでいる。いくつかの実施形態において、第一の結合要素はｒｆ−ＳＱＵＩＤであり、第一の結合の調整または第二の結合の調整は、磁束バイアスの調整を含んでいる。いくつかの実施形態において、第二の結合要素はｄｃ−ＳＱＵＩＤであり、第一の結合の調整または第二の結合の調整は、電流バイアスまたは磁束バイアスの調整を含んでいる。いくつかの実施形態において、第二の結合要素はｒｆ−ＳＱＵＩＤであり、第一の結合の調整または第二の結合の調整は磁束バイアスの調整を含んでいる。いくつかの実施形態において、第一の結合要素は第一と第二の情報素子を互いに強磁性的に結合し、第二の結合要素は第一と第二の情報素子を互いに反強磁性的に結合する。
【００４３】
本発明の更に別の態様は、第一と第二の磁束素子、並びに当該第一と第二の磁束素子に誘導結合された第一のＳＱＵＩＤカプラを含む構造を提供する。第一のＳＱＵＩＤカプラは、第一と第二の磁束素子間に強磁性または反強磁性結合を生成すべく構成されている。ＳＱＵＩＤカプラは、０．５〜２の範囲に無次元インダクタンスを有している。いくつかの実施形態において、第一の磁束素子は、第一のジョセフソン接合により遮断された超伝導材料の第一のループを含み、第二の磁束素子は第二のジョセフソン接合により遮断された超伝導材料の第二のループを含んでいる。いくつかの実施形態において、第一のＳＱＵＩＤカプラはｒｆ−ＳＱＵＩＤカプラである。いくつかの実施形態において、ｒｆ−ＳＱＵＩＤカプラは、０．７〜１の範囲に無次元インダクタンスを有している。いくつかの実施形態において、素子は更に、ｒｆ−ＳＱＵＩＤカプラに磁場を生じさせる磁気スイッチを含んでいる。磁場の強度は、第一と第二の磁束素子間の誘導結合が強磁性または反強磁性のいずれであるかを決定する。いくつかの実施形態において、磁場はゼロに近い磁束を有し、第一と第二の磁束素子間の誘導結合は反強磁性的である。いくつかの実施形態において、磁場はπに近い磁束を有し、第一と第二の磁束素子間の誘導結合は強磁性である。いくつかの実施形態において、ｒｆ−ＳＱＵＩＤカプラは単安定である。いくつかの実施形態において、本構造は更に、量子数に近い磁束を有するｒｆ−ＳＱＵＩＤカプラにバイアスを掛けるべく構成されたバイアス・スイッチを含んでいる。
【００４４】
いくつかの実施形態において、第一のＳＱＵＩＤカプラはｄｃ−ＳＱＵＩＤカプラである。ｄｃ−ＳＱＵＩＤカプラは、第一と第二の磁束素子間に強磁性または反強磁性結合を生成すべく構成されている。いくつかの実施形態において、ｄｃ−ＳＱＵＩＤカプラは対称形であり、磁束バイアス素子および電流バイアス素子により調整される。いくつかの実施形態において、ｄｃ−ＳＱＵＩＤカプラは非対称形であり、磁束バイアス素子により調整される。いくつかの実施形態において、本構造は更に複数の磁束素子を含み、当該複数の磁束素子は第一と第二の磁束素子並びに複数のＳＱＵＩＤカプラを含んでいる。各々のＳＱＵＩＤカプラは、当該複数の磁束素子内の異なる対の磁束素子に誘導結合されていて、当該複数のＳＱＵＩＤカプラは上述の第一のＳＱＵＩＤカプラを含んでいる。各ＳＱＵＩＤカプラは、０．５〜２の範囲に無次元インダクタンスを有している。いくつかの実施形態において、当該複数のＳＱＵＩＤカプラ内の各ＳＱＵＩＤカプラは、各々の磁束素子対の間に強磁性または反強磁性結合を生成すべく構成されている。
【００４５】
本発明の別の態様は、第一と第二の磁束素子と共に、各々の磁束素子にガルバニック結合された（galvanically coupled）第一のカプラを含む構造を提供する。第一のカプラは、複数のジョセフソン接合を含み、磁束素子間に強磁性または反強磁性結合を生成すべく構成されている。いくつかの実施形態において、第一と第二の磁束素子は各々３個のジョセフソン接合を超伝導ループ内に含んでいる。
【００４６】
いくつかの実施形態において、第一のカプラは、超伝導ループ内に３個のジョセフソン接合、並びに当該超伝導ループを介して磁束を調整可能な外部磁束バイアスを含んでいる。いくつかの実施形態において、第一の磁束素子は第一のカプラの第一のジョセフソン接合に跨ってガルバニック接続されていて、第二の磁束素子は第一のカプラの第二のジョセフソン接合に跨ってガルバニック接続されている。外部磁束バイアスは、第一と第二の磁束素子間にゼロ結合を生成すべく調整可能であり、当該結合を強磁性体から反強磁性的へ、またはその逆向きに調整することができる。
【００４７】
いくつかの実施形態において、第一のカプラは、第一の導線と第二の導線の間における第一の交差、第一の導線と第三の導線の間における第二の交差、第二の導線と第四の導線間における第三の交差、および前記導線と第四の導線の間における第四の交差を含んでいる。各々の導線はジョセフソン接合を含み、第二および第三の導線は電気的接触を形成することなく互いに交差している。各々の交差は更に、電流バイアスと電気的に導通している。いくつかの実施形態において、第二および第三の電流バイアスは、第一のおよび第四の電流バイアスにより生じる電流とは逆向きの電流を生じるべく調整されていて、第一と第二の磁束素子間の結合は強磁性である。他の実施形態において、第三のおよび第四の電流バイアスは、第一と第二の電流バイアスにより生じる電流とは逆向きの電流を生じるべく調整されていて、第一と第二の磁束素子間の結合は反強磁性的である。いくつかの実施形態において、各電流バイアスにより生じる電流の強さは同等である。
【００４８】
いくつかの実施形態において、本構造は更に、複数の磁束素子を含んでいて、当該複数の磁束素子は第一と第二の磁束素子を含んでいる。本構造はまた、第一のカプラを含む複数のカプラを含んでいて、各々のカプラは当該複数の磁束素子内の異なる対の磁束素子にガルバニック結合されている。そのようなカプラの各々は、複数のジョセフソン接合を含んでいる。いくつかの実施形態において、当該複数のカプラの各々のカプラは、各々の磁束素子対の間に強磁性または反強磁性結合を生成すべく構成されている。
【発明を実施するための最良の形態】
【００４９】
本発明によれば、情報素子を結合するための結合素子が提供される。そのような結合素子は、情報素子の結合をオン（結合）状態とオフ（非結合）状態の間で調整することができる。結合状態は強磁性（陰）または反強磁性（陽）のいずれかであってよい。結合素子は、上述の識別された結合レジームが実現可能であるように、磁束発生源または電流供給源を介することを含む多くの方法の任意のものにより制御可能である。本発明によれば、多くの情報素子および結合素子を含む集積回路は、最適化問題の解または近似解を計算するのに有用である。例えば、本明細書に全文を援用している２００４年１２月２３日出願の米国仮特許出願第６０／６３８，６００号明細書「量子素子を有するアナログプロセッサ」（ジョーディー・ローズ（Ｇｅｏｒｄｉｅ  Ｒｏｓｅ）、代理人整理番号７０６７００−８８８２００）を参照されたい。
【００５０】
本発明によれば、情報素子は１個以上のジョセフソン接合により遮断された超伝導ループを含んでいる。情報素子は２値情報を保存することができる。本発明のいくつかの実施形態において、情報素子は２値量子情報の保存および処理が可能な磁束素子である。上述のように、磁束素子は当分野でよく知られている。本発明のいくつかの実施形態において、情報素子および磁束素子は同じ基本要素を含んでいる。
【００５１】
本発明の実施形態による結合素子は、それらが結合する情報素子の性質から独立したオン・オフ状態で機能する。本発明のいくつかの実施形態による磁束素子は、磁束キュービットと同様に２値情報を保存するが、長期間並行して量子情報を保存する必要がない点で磁束キュービットとは異なる。長時間のコヒーレンスの必要が無いことで、素子の形成に対する制約が緩和されてチップの歩留まりが向上する。
【００５２】
本発明によれば、結合素子はある範囲にわたる温度で動作する。コヒーレンス時間を最大化するために、超伝導素子はしばしば約５ミリケルヴィン（ｍＫ）〜約７０ｍＫの範囲の超低温環境において動作される。そのような低温は、環境からのノイズを減らし、従って量子情報のコヒーレントな保存および処理を容易にする。本発明のいくつかの実施形態において、複数の情報素子および結合素子（例：１０個以上の情報素子および付随する結合素子、１００個以上の情報素子および付随する結合素子、１０〜１０，０００個の範囲の情報素子および付随する結合素子等）を含む１個以上の集積回路は、従来型の超伝導素子が正常動作する（約５ｍＫ〜約７０ｍＫ）を超える温度で動作される。例えば、いくつかの実施形態において、１個以上の集積回路は、約５ｍＫ〜約４Ｋの範囲の環境において動作される。情報素子がこの温度範囲で動作される場合、非コヒーレントな量子トンネリング等、各種の量子効果が存在して計算に寄与する。当該１個以上の集積回路の動作温度は、当該集積回路の情報素子およびカプラを形成する超伝導金属の臨界温度より低い。例えば、そのような集積回路ではアルミニウムやニオブを用いることができる。これらの要素は、各々約１．２Ｋおよび９．３Ｋの臨界温度を有している。本発明のいくつかの実施形態において、１個以上の集積回路の情報素子および／またはカプラは、異なる超伝導材料で形成されていて、最高動作温度は、臨界温度が最も低い材料から作られた情報素子および／またはカプラにより設定される。
【００５３】
本発明に基づく、超伝導磁束素子の制御可能な組み合わせのための新規な構造および方法について詳述する。本発明のいくつかの実施形態において、２個の超伝導量子干渉素子（ＳＱＵＩＤ）を用いて、結合の符号の切替えができる調整可能な仕方で２個の磁束素子が互いに結合する。結合の符号は、当該結合が強磁性または反強磁性のいずれであるかを示す。本発明の一態様において、複数の情報素子（例：１０個以上の情報素子、２０個以上の情報素子、３０個以上の情報素子、１００個以上の情報素子、３００個以上の情報素子）を含む磁束素子配列を提示しており、それらの情報素子の全てまたは一部が、調整可能な結合素子により、当該複数の情報素子内の少なくとも１個の他の情報素子に結合している。本発明の一態様において、結合符号を切替え、あるいは必要に応じて完全に結合を解除すべくそれらの結合素子を動作させる方法を提示する。
【００５４】
本発明の実施形態において、カプラＳＱＵＩＤを用いて２個のｒｆ−ＳＱＵＩＤを結合する。このような構成において、カプラＳＱＵＩＤにより結合されたｒｆ−ＳＱＵＩＤは情報素子として機能し、磁束素子ｒｆ−ＳＱＵＩＤＳと呼ばれる。カプラＳＱＵＩＤは、ｄｃ−ＳＱＵＩＤまたはｒｆ−ＳＱＵＩＤのいずれかであってよい。本発明の実施形態において、カプラｒｆ−ＳＱＵＩＤは、単安定ｒｆ−ＳＱＵＩＤまたは双安定ｒｆ−ＳＱＵＩＤである。本発明の実施形態において、カプラｄｃ−ＳＱＵＩＤは、対称ｄｃ−ＳＱＵＩＤまたは非対称ｄｃ−ＳＱＵＩＤである。
【００５５】
本発明の実施形態において、複数のジョセフソン接合を有する結合素子を用いて、２個の磁束素子をガルバニック結合する。当該結合素子は、磁束素子間に強磁性または反強磁性結合を生じさせ、更に磁束素子間の結合強度を決定するように構成されている。いくつかの実施形態において、結合素子は、外部磁束バイアスにより調整されていて、３個のジョセフソン接合により遮断された超伝導ループを含んでいる。いくつかの実施形態において、結合素子は、十字線設計に（in a cross-wire design）構成された４個のジョセフソン接合を含んでいて、４個の外部電流バイアスにより調整される。
【００５６】
グラジオメトリック磁束素子は、素子の表面領域にわたって生じる均一な磁場には無感応な種類の情報素子である。グラジオメトリック磁束素子は、１個以上のジョセフソン接合により遮断された超伝導材料の少なくとも１個のループを含んでいる。グラジオメトリック磁束素子内の少なくとも１個のループの各々は、１個以上のローブを含んでいてよい。所与のループ内の各ローブは、当該ループ内の隣接するローブに関して反転されることにより、当該ループを流れる超伝導電流が１個のローブ内で一方向に、且つ他のローブ内で逆向きに循環する。グラジオメトリック磁束素子内の各ローブは他のローブと電気的に導通することができ、これは電流が１個のローブから別のローブへ流れることができることを意味する。超伝導ループをらせん状に進む磁場は、磁場の方向に依存する方向に流れる電流を誘導する。グラジオメトリック磁束素子の各ループが、ローブ対をなす丁度２個のローブを有し、且つこれらのローブ対の各々は互いに反転する場合、磁束素子全体にわたり均一な磁場が各ローブ対の両方のローブに作用して、各ローブ対の両方のローブ内で同一方向に循環電流を誘導する。その結果各ローブ対の各々のローブに生じる電流は、互いに逆向きであるため相殺し合うため、全循環電流は生じない。逆に、均一でない、すなわち非対称な磁場により、ローブ対の一方のローブにより強い電流を誘導するため、その結果生じる永久電流は相殺し合わず、正味全循環電流が生じる。グラジオメトリック磁束素子が偶数個のローブを有する場合、均一な磁場により生じた電流もまた上述のように互いに相殺し合う。奇数個のローブを有するグラジオメトリック磁束素子が均一な磁場に露出されている場合、全ての電流を相殺するために１個以上の外部磁場バイアスが必要である。本発明の実施形態において、偶数個のローブを有するグラジオメトリック磁束素子が情報素子として用いられる。
【００５７】
本発明のいくつかの実施形態において、各情報素子は上述のグラジオメトリック構成を有している。グラジオメトリック構成は、情報素子間の結合を制御するため、および集積回路全体にわたりノイズ感度を下げるために有用である。本発明のいくつかの実施形態において、複数の情報素子内の各情報素子の各ローブは、超伝導チップの同一層に作られる。本発明のいくつかの実施形態において、各ローブは超伝導チップの同一層に作られるが、クロスオーバー（ローブが互いに反転し合う領域）が別の層に作られ、これはローブのインダクタンスのバランスを取るために有用である。本発明のいくつかの実施形態において、各情報素子から１個のローブが超伝導チップの一つの層に作られる一方、他のローブはチップの異なる層に作られるように、各ローブは別々の層に作られる。本発明の実施形態によれば、グラジオメトリック情報素子は、温度が約５ｍＫ〜約４Ｋの範囲にある環境で動作する。集積回路の動作温度は、集積回路を構成する超伝導体の臨界温度より低い。
【００５８】
図１Ａに、結合素子１１０を用いて２個の超伝導情報素子を結合する本発明の実施形態を示す。図１において、結合素子１１０は、互いに電気的に導通していない２個の結合要素１１０−１および１１０−２を含んでいる。図１、２のように２個の結合要素を含むこのような新しい種類の結合を、以下に二重結合スキームと呼ぶ。いくつかの実施形態において、情報素子１０１、１０２は磁束素子であって、同一の構造およびサイズを有していてよい。本発明のいくつかの実施形態において、情報素子１０１、１０２は同様の構造およびサイズを有するが、形成工程の誤差により同一ではない。本発明のいくつかの実施形態において、情報素子１０１、１０２はグラジオメトリック磁束素子である。本発明のいくつかの実施形態において、他の種類の情報素子１０１、１０２を用いてもよい。図１Ａの情報素子１０１、１０２はグラジオメトリック磁束素子の一実施形態を示し、この場合、各素子は２個のローブ（情報素子１０１内のローブ１０１−１と１０１−２、および情報素子１０２内のローブ１０２−１と１０２−２）を含む１個のループを有している。図１において、ローブの角が出会う箇所で電気的に接続されていないため、情報素子１０１、１０２は１個のループだけを有している。図１に示すように、情報素子１０１内のループおよび情報素子１０２内のループは、Ｘで示すジョセフソン接合１２０により遮断されている。各ループ内のジョセフソン接合の位置は、単一のチップ上、およびチップ間で情報素子毎に異なっている場合がある。本発明のいくつかの実施形態において、情報素子は、複数のジョセフソン接合を含んでいる。
【００５９】
情報素子１０１、１０２は、図１Ａに示すように磁束素子１０１と１０２の間に斜めに配置された結合素子１１０により結合されている。結合素子１１０は、情報素子１０１と１０２の間に誘導結合を生じさせる。本発明のいくつかの実施形態において、結合素子１１０は、ｄｃ−ＳＱＵＩＤまたはｒｆ−ＳＱＵＩＤ等、複数のＳＱＵＩＤを含んでいる。結合素子１１０内の各要素（例：ｒｆ−ＳＱＵＩＤまたはｄｃ−ＳＱＵＩＤ）は、他とは独立して動作可能である。
【００６０】
要素１１０−１、１１０−２の両方を用いて、情報素子１０１、１０２を制御可能なように結合することができる。結合素子１１０がｄｃ−ＳＱＵＩＤを含む場合、各々の結合要素（ここでは各々の結合ｄｃ−ＳＱＵＩＤ）にバイアス電流を流すことにより、または各々の結合要素ループ内の磁束を変化させることにより、制御可能な結合を得ることができる。結合素子１１０がｒｆ−ＳＱＵＩＤを含む場合、各々の結合要素のＳＱＵＩＤループ内の磁束を変化させることにより制御可能な結合が得られる。いくつかの実施形態において、結合素子１１０内の１個の結合要素はｄｃ−ＳＱＵＩＤであり、一方、他の結合要素はｒｆ−ＳＱＵＩＤである。そのような実施形態では、バイアス電流を流すかまたはｄｃ−ＳＱＵＩＤの磁束を変化させることにより、およびｒｆ−ＳＱＵＩＤのＳＱＵＩＤループ内の磁束を変化させることにより制御可能な結合が得られる。
【００６１】
本発明のいくつかの実施形態による例証的な結合要素１１０を図１Ｂ、１Ｃに示す。図１Ｂにおいて、例証的な結合要素１１０は、ジョセフソン接合１１０Ｂにより遮断された超伝導材料１１０Ａのループを含むｒｆ−ＳＱＵＩＤを含んでいる。図に示す実施形態において、ｒｆ−ＳＱＵＩＤを介して磁束を制御することにより制御可能な結合が得られる。図１Ｂの結合要素１１０は更に、ループ１１０Ａを通って磁束をらせん状に進める磁束バイアス発生源１１０Ｃを含んでいる。いくつかの実施形態において、磁束バイアス発生源１１０Ｃは、誘導的に超伝導ループ１１０Ａに結合されるように配置された金属のループを含んでいる。結合要素の結合状態は、磁束バイアス発生源１１０Ｃ内で電流を変化させることにより制御可能である。磁束バイアス発生源１１０Ｃに電流が流された場合、超伝導ループ１１０Ａをらせん状に進む磁場が生じる。いくつかの実施形態において、磁束は図１Ｂの結合要素１１０の結合状態を制御するために有用である。本発明の実施形態において、磁束は−Φ０〜＋Φ０の範囲にあり、ここにΦ０は磁束量子である。いくつかの実施形態において、図１Ｂの制御結合要素１１０の制御に有用である磁束は、約−１０＊Φ０〜約＋１０＊Φ０の範囲にある。図１Ｂの結合要素１１０の制御に必要な磁束は、素子の特性、例えば超伝導ループ１１０Ａのサイズおよびジョセフソン接合１１０Ｂの特性等に依存する。いくつかの実施形態において、超伝導ループ１１０Ａのサイズは、約１平方ミクロン〜約１０，０００平方ミクロンの範囲にある。いくつかの実施形態において、ジョセフソン接合１１０Ｂのサイズは約０．１ミクロン〜約５０ミクロンの範囲にある。いくつかの実施形態において、超伝導ループ１１０Ａはニオブから作られている。いくつかの実施形態において、超伝導ループ１１０Ａはアルミニウムから作られている。いくつかの実施形態において、超伝導ループ１１０Ａは、シリコン基板上に加工された超伝導体で作られている。
【００６２】
図１Ｃに、本発明による別の結合要素１１０を示す。図１Ｃの結合要素１１０は、２個のジョセフソン接合１１０−Ｂ１、１１０−Ｂ２により遮断された超伝導材料１１０Ａのループを含むＤＣ−ＳＱＵＩＤを含んでいる。図１Ｃの結合要素１１０は更に、結合要素１１０を介してバイアス電流を流すための２個のバイアス導線１１０−Ｃ１、１１０−Ｃ２を含んでいる。いくつかの実施形態において、図１Ｃの結合要素１１０の特性は、図１Ｂの結合要素１１０の特性と実質的に同一である。ジョセフソン接合１１０−Ｂ１、１１０−Ｂ２の寸法は、ジョセフソン接合１１０Ｂと同一であっても異なっていてもよい。図１Ｃの結合要素１１０は、導線１１０−Ｃ１と１１０−Ｃ２に跨ってバイアス電流を流すことにより、また、図１Ｂの１１０Ｃと同様の磁束バイアス（図示せず）により、制御可能である。
【００６３】
本発明のいくつかの実施形態において、本発明のｄｃ−ＳＱＵＩＤの結合を制御するのに有用なバイアス電流の強さは約１ピコアンペア（ｐＡ）〜約１０ミリアンペア（ｍＡ）の範囲にある。ジョセフソン接合１１０−Ｂ１、１１０−Ｂ２の特徴の一つは、その臨界電流にある。ジョセフソン接合の臨界電流は、それを超えれば接合によるクーパー対の破壊が始まる電流の大きさである。ジョセフソン接合の臨界電流はまた、接合全体にわたり抵抗が生じる最小の電流としても定義され、また逆に、それを下回れば接合は超伝導であってゼロに近い抵抗を有している。本発明のいくつかの実施形態において、流されるバイアス電流は、ジョセフソン接合１１０−Ｂ１、１１０−Ｂ２の臨界電流より弱い。
【００６４】
図１の各結合要素１１０は無次元インダクタンス、β＝２πＬＩｃ／Φ０を有し、ここにＬは要素のインダクタンス、Ｉｃは要素の臨界電流、Φ０は磁束量子である。無次元インダクタンスはまた、β＝Ｌ／Ｌｊとも書くことができ、ここに、Ｌｊ＝Φ０／２πＩｃはジョセフソン・インダクタンスと呼ばれている。無次元インダクタンスの値により、結合要素１１０が単安定（β＜１）または双安定（β＞１）のいずれであるかが決定される。単安定性とは結合要素１１０の電位が１個の最小値しか有しないことを意味し、これに対し双安定とは電位が２個の最小値を有することを意味する。結合の目的には、本発明において結合要素１１０が双安定でないことが好適である。しかし、βが低いほど、結合強度が低いため、βが１より大幅に小さいのは好ましくない。本発明のいくつかの実施形態において、結合要素１１０の無次元インダクタンスは、０．５〜２の範囲にある。本発明のいくつかの実施形態において、結合要素１１０の無次元インダクタンスは、０．７〜１．５の間にある。本発明のいくつかの実施形態において、結合要素１１０のインダクタンスは、それらのジョセフソン・インダクタンスと同じオーダーであって、これは無次元インダクタンスがほぼ１であることを意味する。本発明の実施形態において、第一と第二の情報素子は、１を超える無次元インダクタンスを有している。
【００６５】
図１Ａを参照するに、本発明の一実施形態において、結合素子１１０はローブに結合すべく情報素子１０１のローブ１０１−２の十分近くに存在する。結合要素１１０−２は情報素子１０２のローブ１０２−２と近接している一方、結合要素１１０−１は情報素子１０２のローブ１０２−１のごく近傍にある。本明細書において、要素または素子（例：ＳＱＵＩＤまたはＳＱＵＩＤのループ）間の距離が、２個の要素または素子間の結合強度が無視できない程度である場合、要素または素子は近接している状態にある。結合強度は、従来方式の測定素子を用いて測定可能なときに、無視できないとみなされる。図１Ａにおいて結合素子１１０は、情報素子１０１の同一ローブに結合されているが、情報素子１０２の異なるローブに結合されている。本発明のいくつかの実施形態において、結合素子１１０と情報素子ローブの結合要素間の結合は全て反強磁性的である。しかし、そのような結合が全て反強磁性的でなければならなという必要条件はない。いくつかの実施形態において、情報素子１０１と１０２の間の結合は、強磁性または反強磁性のどちらであってもよい。
【００６６】
上述のように、いくつかの実施形態において、情報素子１０１、１０２はグラジオメトリック磁束素子である。いくつかの実施形態において、図１Ａに開示したような量子コンピューティング・アーキテクチャに利用可能なグラジオメトリック磁束素子は、各々のローブにおいて２個の構成（configuration）を有している。図１Ａを参照するに、これらの構成は、各ローブの周囲を循環する時計回りの電流１３０および反時計回りの電流１４０に対応する。時計回りの電流１３０または反時計回りの電流１４０が存在する場合に流れる方向を、図１Ａに示す情報素子の各ローブ内に表示している。しかし、このような電流の方向の描写は、そのような電流が常にこれらのローブ内に存在することを意味するものと解釈すべきではない。
【００６７】
情報素子が超伝導材料の１個のループから構成されているため、図１Ａの情報素子１０１、１０２は各ローブ内に異なる電流構成を有している。例えば、情報素子１０１内でローブ１０１−１が時計回りの循環電流１３０を有し、一方ローブ１０１−２は反時計回りの循環電流１４０を有することができ、また逆もしかりである。逆に、例えば、情報素子１０１内でローブ１０１−１が反時計回りの循環電流１４０を有し、一方ローブ１０１−２が時計回りの循環電流１３０を有していてよい。情報素子１０２も同様である。このように、結合要素１１０を用いて、情報素子１０１のローブ１０１−２を、同じまたは逆向きの循環電流を有する情報素子１０２のローブに結合することが可能である。結合電流の方向が同じか逆向きであるかに応じて、強磁性または反強磁性結合が得られる。例えば、ローブ１０１−２が時計回り１３０の循環電流構成を有する、従ってローブ１０１−１は反時計回り１４０の循環電流を有する場合を考慮されたい。更に、いくつかの実施形態において、ローブ１０２−１は時計回り１３０の循環電流を、ローブ１０２−２は反時計回り１４０の循環電流を有している。このように、結合要素１１０−２がオフのときに結合要素１１０−１がオンにされた場合、情報素子１０１は情報素子１０２と強磁性的に結合される。一方、結合要素１１０−１オフのときに結合要素１１０−２がオンである場合、磁束素子１０１は情報素子１０２と反強磁性的に結合される。このように、結合要素１１０−１および１１０−２のオン／オフ動作の状態を切替えることにより、情報素子１０１、１０２の結合の種類を反強磁性結合と強磁性結合の間で切替えることができ、その逆もまたしかりである。
【００６８】
上の例において、結合素子１１０の結合要素はまた、結合要素１１０−１が反強磁性結合を生じ、結合要素１１０−２が強磁性結合を生じるようにバイアスを掛けることができる。本発明のいくつかの実施形態において、両方の要素共に強磁性または反強磁性結合のいずれかだけを提供するように、結合素子１１０にバイアスを掛けることができる。
【００６９】
好適な実施形態において、結合要素１１０−１、１１０−２がオフの場合、情報素子１０１、１０２は互いに結合していない。情報素子１０１、１０２は自身のローブを介していくつかの磁束を共有することができるが、線１−１’、２−２’で示す図１内の情報素子の全体的な直交性によりそれらの間の結合が妨げられる。例えば、情報素子１０１のローブ１０１−２は、ローブ１０２−１、１０２−２と直接誘導結合することができる。この結合の強度は、ｒ−２にほぼ比例しており、ｒはローブ間の距離である。ここで、２個のローブ間のローブ間距離は、２個のローブの中心間の距離として定義される。結合素子１１０の結合強度がゼロに設定されている場合、ローブ１０１−２は情報素子１０２の両方のローブと反強磁性的に結合している。しかし、これら２個の結合は強度が等しく、従って情報素子１０１、１０２の物理パラメータが同一であると仮定すれば互いに相殺し合って結果的にゼロの正味結合強度が得られる。しかし、情報素子１０１、１０２の物理パラメータの違い（例えば素子の形成工程における欠陥の結果生じたもの）に起因して、情報素子１０１−２と磁束素子１０２の一方のローブとの間の結合は、ローブ１０１−２と情報素子１０２のもう一方のローブとの間の結合より僅かに強い場合がある。その結果、素子１０１と１０２の間に相当の残余結合が存在する場合がある。この残余結合は、素子１０１、１０２を遠くに離してｒを増やすことにより、小さくすることが可能である。
【００７０】
結合要素１１０−１、１１０−２が両方共にオンである場合も、結合の相殺が可能である。この場合、結合素子１１０は強磁性および反強磁性結合を容易にする。これらの結合は、強度を等しく、従って相殺し合うことが可能なように調整することが可能である。結合の調整には、本発明のいくつかの実施形態ではＳＱＵＩＤであってよい個々の結合要素の調整が含まれる。この調整はまた、磁束素子が必ずしも全く同一ではない（例えば形成工程における欠陥による）場合に機能することができる。結合が全く同一ではない場合、磁束素子間に小さい残余結合が存在し得る。本発明のいくつかの実施形態において、結合素子１１０には、系内の全ての残余結合を相殺して、それにより情報素子１０１、１０２を完全結合していない状態にするような仕方でバイアスが掛けられる。換言すれば、結合素子１１０の強度は、上述の残余結合を相殺すべく調整可能である。
【００７１】
結合要素１１０−１、１１０−２はまた、結合の相殺以外の理由でオンであり得る。本発明のいくつかの実施形態において、両方の結合要素がオンである場合、一方の結合要素を情報素子１０１、１０２を結合するために用い、もう一方の結合要素を用いて情報素子の１個にバイアスを掛けるために利用可能なローカル磁場を誘導することができる。本発明のいくつかの実施形態において、結合素子１１０を用いて、それが結合される情報素子の状態を読み出すことも可能である。
【００７２】
本発明のいくつかの実施形態において、情報素子１０１と１０２の間の結合強度は調整可能である。すなわち、結合要素１１０−１または１１０−２のいずれかに対するバイアス条件を変えることにより、情報素子１０１と１０２の間の強磁性または反強磁性結合の強度を調整することができる。系１００のハミルトニアンにおいて、
【数３】
2008527684.tif 000005
は情報素子１０１と１０２の間の「シグマｚ」結合を表わし、Ｊは情報素子１０１と１０２の間の相互作用の強度を示す前因子である。Ｊ＞０の場合、情報素子１０１と１０２の間の結合は反強磁性的であって、Ｊが大きいほど反強磁性結合が強いことを意味する。Ｊ＜０の場合、磁束素子１０１と１０２の間の結合は強磁性であって、Ｊが小さいほど強磁性結合が強いことを意味する。Ｊ＝０の場合、結合素子１１０は情報素子１０１と１０２の間にそれ以上の結合はもたらさない。本発明のいくつかの実施形態において、結合素子の結合強度は、結合素子１１０を適切に調整することによりＪ＝１からＪ＝−１まで連続的またはほぼ連続的に変化し得る。
【００７３】
結合要素１１０−１、１１０−２はまた、互いに誘導結合することができる。しかし、そのような結合は、系１００の動作では無視できる。本発明のいくつかの実施形態において、結合要素１１０−１、１１０−２は、それらの間の誘導結合を最小化すべく生成される。
【００７４】
図２に、本発明の別の実施形態を示す。図２によるいくつかの実施形態において、系２００の情報素子２０１、２０２は磁束素子である。実際、図２において情報素子２０１、２０２はグラジオメトリック磁束素子として描かれており、図１の斜めのパターンではなく規則的な格子パターンに配置されている。情報素子２０１、２０２は共に、各々が循環電流構成および少なくとも１個のジョセフソン接合２２０を保持する２個のローブを有している。時計回り１３０または反時計回りの１４０の電流が存在する場合に流れる方向を、図２に描いた素子の各々のローブに示す。しかし、そのような電流の方向を描いたことで、これらのローブにそのような電流が常に存在するものと解釈すべきではない。
【００７５】
情報素子２０１、２０２と図１の情報素子とは、情報素子２０１、２０２が１個の連続的なループで構成されていない点が異なる。その代わり、情報素子２０１、２０２では共に、少なくとも１個のジョセフソン接合２２０を含む中央レッグがループ上で２個の対向する位置を接続する。このように、情報素子２０１では、ローブ２０１−２に対するローブ２０１−１の電流の方向には何ら制約がない。同様に、情報素子２０２では、ローブ２０２−２に対する２０２−１の電流の方向には何ら制約がない。対照的に、情報素子１０１、１０２のローブ内では、電流はそれらの２個のローブ内で逆向きにしか流れることができない。本発明のいくつかの実施形態において、各情報素子（２０１および２０２）の中央レッグは、２個のジョセフソン接合を含むｄｃ−ＳＱＵＩＤを含んでいる。
【００７６】
図２による本発明の好適な実施形態において、情報素子２０１、２０２には、それらの各々のローブ内で逆向きに流れる電流がある。すなわち、各情報素子にはその２個のローブ内で逆向きの電流があり、これを用いて情報素子の固有状態すなわち量子状態を表わすことができる。系２００の物理状態にはこの形の電流があるため、後述するように二重結合スキームをこの種の情報素子に適用することができる。
【００７７】
結合要素１１０−１、１１０−２は、磁束素子２０１および２０２を互いに結合する。系２００の動作は、図１に示す系の動作と同じである。すなわち、ローブ２０２−１、２０２−２が逆向きの電流構成を有する場合、ローブ２０１−２は磁束素子２０２と強磁性的にまたは反強磁性的に結合することができる。これは、図１において上で述べたように、結合要素１１０−１、１１０−２のオン／オフを切替えることにより行なわれる。
【００７８】
磁束素子１０１または磁束素子２０１以外の磁束素子が上に示した二重結合スキームで利用できることを理解されたい。本発明の好適な実施形態において、二重結合スキームで用いられる情報素子の種類は、グラジオメトリック磁束素子である。本発明のいくつかの実施形態において、二重結合スキームで用いられる情報素子は別の種類の磁束素子である。また、結合要素１１０−１、１１０−２の形状が図１、２に示す形状に限定されない点も理解されたい。
【００７９】
図３に、図１により上で示した二重結合スキームを用いて最近隣素子に結合している情報素子１０１、１０２の二次元（２Ｄ）配列３００の模式的な集積回路を示す。配列３００は図１の系１００を拡張したものである。配列３００内の情報素子１０１、１０２はグラジオメトリック磁束素子として描かれるが、他の磁束素子も同様に用いることができる。配列内の各素子は４個の近隣素子に結合されている。本発明によれば、異なる結合要素のオン／オフを切替えることにより、配列３００内の素子を任意の近隣素子と強磁性的または反強磁性的に結合することができる。本発明のいくつかの実施形態において、解きたい問題ハミルトニアンを素子の配列にマッピングすることができる。配列３００は従って、ハミルトニアンをシミュレーションして、問題に関する情報または解を提供することができる。本発明のいくつかの実施形態において、配列３００はただ１個のハミルトニアンを解くように設計されている。
【００８０】
図４は、図２を参照して上で述べた二重結合スキームを用いて互いに結合された情報素子の２Ｄ配列４００を示す。配列４００は、図２に示す系の拡張であって同様に動作する。配列４００内の各素子は、それに最も近い４個の近隣素子の全てと強磁性的または反強磁性的に結合することができる。
【００８１】
配列３００、４００は上述の二重結合スキームを用いる情報素子の２Ｄ配列の特定の実施形態であるが、他の種類の配列も可能である点を理解されたい。例えば、本発明の実施形態において、３個の最近隣素子と二重結合している情報素子の２Ｄ配列も可能である。本発明のいくつかの実施形態において、結合している近隣素子の個数は４より大きい。本発明のいくつかの実施形態において、配列は線形配列であり、各情報素子はそれに最も近い２個の近隣素子に結合している。いくつかの実施形態において、図３、４に示すような情報素子の２Ｄ配列は、１０〜１万個の素子、５０個を超える素子、１００個を超える素子、または２０００個未満の素子を含んでいる。
【００８２】
調整可能な磁束変成器
本発明の一態様において、情報素子を強磁性的および反強磁性的に結合する結合素子は、結合要素を１個のみ含んでいる。特に、単安定ｒｆ−ＳＱＵＩＤまたはｄｃ−ＳＱＵＩＤは、２個の隣接する情報素子間の誘導結合を仲介することができる。ＳＱＵＩＤの磁化率が外部磁束に相当程度依存することため、誘導された結合を反強磁性的から強磁性体へ連続的に調整することが可能である。特に、パラメータが適切な場合、誘導された強磁性結合は、情報素子間のあらゆる直接的な反強磁性誘導結合に打ち勝つ程度に十分大きい。本発明のいくつかの実施形態において、単一のｒｆ−ＳＱＵＩＤまたは単一のｄｃ−ＳＱＵＩＤを用いて、結合の種類を強磁性体から反強磁性的へ、またはその逆に切替え可能な仕方で２個の情報素子を互いに結合する。本発明のいくつかの実施形態において、情報素子は、ｒｆ−ＳＱＵＩＤまたは永久電流キュービット等の磁束素子である。
【００８３】
図５に、３個のｒｆ−ＳＱＵＩＤ、５１０ａ、５１０ｂ、および５１０ｃを示す。各ｒｆ−ＳＱＵＩＤは、ジョセフソン接合（ループ内のＸで示す）により遮断された超伝導材料のループで構成されている。これらのｒｆ−ＳＱＵＩＤは便宜的に一列で表わしている。図５において、ｒｆ−ＳＱＵＩＤ５１０ｂは制御可能な結合スイッチであって、ｒｆ−ＳＱＵＩＤ５１０ａとｒｆ−ＳＱＵＩＤ５１０ｃの間に配置されている。本発明の実施形態において、ｒｆ−ＳＱＵＩＤ５１０ｂは、ｒｆ−ＳＱＵＩＤ５１０ａと５１０ｃの間の結合相互作用を制御する汎用結合スイッチまたは結合素子で代替可能である。汎用結合スイッチの例として磁束変成器がある。ｒｆ−ＳＱＵＩＤは互いに誘導結合する。本発明のいくつかの実施形態において、ｒｆ−ＳＱＵＩＤ５１０ａ、５１０ｃは情報素子として用いられる。ｒｆ−ＳＱＵＩＤ５１０は、循環超伝導電流を有し、また、↓や↑のようにその向きによりラベル付け可能な磁束が付随している。
【００８４】
本発明の実施形態において、ｒｆ−ＳＱＵＩＤ５１０ｂは単安定であり、これはｒｆ−ＳＱＵＩＤの電位には最小値が１個しか存在しないことを意味する。これは、ｒｆ−ＳＱＵＩＤ５１０ｂのジョセフソン接合により定まる臨界値より小さい無次元インダクタンスの場合は量子の整数値に近い磁束でｒｆ−ＳＱＵＩＤ５１０ｂにバイアスを掛けることにより、あるいは任意の磁束バイアスの場合はｒｆ−ＳＱＵＩＤ５１０ｂを無次元インダクタンスが１前後または１未満であるようにすることにより、実現できる。無次元インダクタンスは、βｂ＝４ｅ２ＬｂＥｂ（
【数４】
2008527684.tif 000006
；ＳＩ単位系でβ＝２πＬＩｃ／Φ０）で定義され、ここに、Ｌｂはインダクタンス、Ｅｂはｒｆ−ＳＱＵＩＤ５１０ｂのジョセフソン・エネルギーである。無次元インダクタンスのこの値は、ｒｆ−ＳＱＵＩＤ５１０ｂのループの面積、従って誘導結合を感知可能な程度に保ちながら、Ｅｂを減らすことにより達成することができる。誘導結合が感知可能な程度とみなされるのは、それが結合している素子に対して測定可能な効果を発揮する場合である。本発明のいくつかの実施形態において、ｒｆ−ＳＱＵＩＤ５１０ｂのループの面積は、約１平方ミクロン〜約１０，０００平方ミクロンの範囲にある。Ｅｂを減らすことは、ｒｆ−ＳＱＵＩＤ５１ｂの臨界電流を減らすことに対応する。例えば、臨界電流の減少は、形成工程の間にその臨界電流密度を減らすことにより、またはｒｆ−ＳＱＵＩＤ内のジョセフソン接合の断面積を減らすことにより達成することができる。いくつかの実施形態において、ｒｆ−ＳＱＵＩＤの臨界電流は、約１ｐＡ〜約１０ｍＡの間である。必要に応じて、ｒｆ−ＳＱＵＩＤを磁束レジームに保つべく、ｒｆ−ＳＱＵＩＤ５１０ｂのジョセフソン接合を跨いで分流容量を配置することができる。
【００８５】
本発明の実施形態において、ｒｆ−ＳＱＵＩＤ５１０ｂは単安定性および強い結合を保障すべく１より僅かに小さい無次元インダクタンスを有している。本発明の実施形態において、ｒｆ−ＳＱＵＩＤ５１０ｂは０．７〜１の範囲に無次元インダクタンスを有している。本発明の別の実施形態において、ｒｆ−ＳＱＵＩＤ５１０ｂは０．８〜１の範囲に無次元インダクタンスを有している。本発明の更に別の実施形態において、ｒｆ−ＳＱＵＩＤ５１０ｂは０．５〜２の範囲に無次元インダクタンスを有している。本発明の他の実施形態において、ｒｆ−ＳＱＵＩＤ５１０ｂは０．９〜１．１の範囲に無次元インダクタンスを有している。本発明の実施形態において、ｒｆ−ＳＱＵＩＤ５１０ａおよび５１０ｃは１より大きいが２より小さい無次元インダクタンスを有している。
【００８６】
図６に、ｒｆ−ＳＱＵＩＤ５１０ｂ等のｒｆ−ＳＱＵＩＤの全磁束と、掛けられた外部磁束の対比
【数５】
2008527684.tif 000007
をモデル化したグラフ６００を示す。以下、このようなグラフをＳ曲線と名付ける。図６の軸は、無次元位相単位φであり、掛けられた磁束に関してφ＝２π＊（Φ／Φ０）と表わされる。ここに、Φは図６の各々の軸に応じて掛けられた外部磁束または全磁束である。外部磁束はｒｆ−ＳＱＵＩＤループに掛けられ、全磁束と外部磁束の差分はｒｆ−ＳＱＵＩＤの電流で表わされる。例えば、曲線６１０はインダクタンスがゼロ（βｂ＝０）の場合に対応し、開ループについて期待される４５度の線である。
【００８７】
図６の曲線６２０は、ｒｆ−ＳＱＵＩＤ５１０ｂのインダクタンスが１を大幅に下回る（βｂ＜＜１）がゼロではない場合を表わす。磁束素子５１０ａが↑から↓へ反転した場合、ＳＱＵＩＤ５１０ａと５１０ｂの間の相互インダクタンスにより、ｒｆ−ＳＱＵＩＤ５１０ｂの外部磁束を効果的に増やす。ゼロに近い外部磁束の場合、Ｓ曲線は１より小さい傾斜を有するため、この増加はｒｆ−ＳＱＵＩＤ５１０ｂの↓向きの自己磁束により部分的に遮断される。従って、そのような状況において、ｒｆ−ＳＱＵＩＤ５１０ｂは磁束素子５１０ｃに対する↑向きバイアスとして作用する。従って、ｒｆ−ＳＱＵＩＤ５１０ｂはこの場合、ｒｆ−ＳＱＵＩＤ５１０ａと５１０ｃの間に反強磁性結合を生成する。対照的に、ｒｆ−ＳＱＵＩＤ５１０ｂの外部磁束がΦ０／２に近い場合、ｒｆ−ＳＱＵＩＤ５１０ｂの物理特性は逆向きに作用する。その場合、Ｓ曲線は１より大きい傾斜（図６の曲線６２０参照）を有するため、自己磁束は全く遮断せず、実際には外部磁束の増加に寄与する。このように、ｒｆ−ＳＱＵＩＤ５１０ｂの結合は符号を強磁性に変える。
【００８８】
本発明の実施形態において、ｒｆ−ＳＱＵＩＤカプラは、ｒｆ−ＳＱＵＩＤカプラに外部磁場を掛けることにより強磁性または反強磁性結合を生成すべく構成されている。本発明の実施形態において、外部磁場はゼロに近い磁束を有し、結合は反強磁性的である。本発明の実施形態において、磁場はΦ０／２に近い磁束を有し、結合は強磁性である。本発明の実施形態において、磁束バイアス素子はｒｆ−ＳＱＵＩＤカプラに誘導結合され、磁束バイアス素子は上述の外部磁場を生成する。本発明のいくつかの実施形態において、約±０．１＊Φ０の精度で約−５＊Φ０〜約＋５＊Φ０の間の磁場が結合素子に掛けられる。ここに、Φ０は磁束量子であり、Φ０＝２．０６７×１０−１５ウェーバ（Ｗｂ）である。いくつかの実施形態において、精度は±０．２＊Φ０以下である。
【００８９】
図７に、ｄｃ−ＳＱＵＩＤ７１０ｂにより結合された２個の情報素子７１０ａおよび７１０ｃを示す。図７に示す情報素子７１０ａ、７１０ｃはｒｆ−ＳＱＵＩＤであるが、他の任意の磁束を用いる情報素子であってよい。ｄｃ−ＳＱＵＩＤ７１０ｂは、超伝導ループ内に２個のジョセフソン接合を含んでいて、接合の間に２個の端子７１１が配置されている。図５のｒｆ−ＳＱＵＩＤカプラ５１０ｂは磁束バイアスだけが掛かっているが、図７のｄｃ−ＳＱＵＩＤカプラ７１０ｂには磁束バイアスまたは電流バイアスが掛けられていてよい。電流バイアスは、端子７１１を介してｄｃ−ＳＱＵＩＤ７１０ｂに電流を流すことにより生成することができる。磁束バイアスは、ｄｃ−ＳＱＵＩＤのループに近接する誘導電流ループにより掛けることができる。
【００９０】
適切な電流および磁束バイアスの調整により、ｄｃ−ＳＱＵＩＤ７１０ｂにより生成された結合を仲介（mediate）することで、結合の強度を制御可能なように調整するか、結合をオフにするか、または結合の符号を切替えることができる。ｄｃ−ＳＱＵＩＤ７１０ｂに対する外部電流バイアスをＩｂ、外部磁束バイアスを
【数６】
2008527684.tif 000008
と表記する場合を考える。更に、βｂは１よりはるかに小さいものとする（しかし、βｂがより大きい値にも拡張できる）。ｄｃ−ＳＱＵＩＤが対称、すなわち同一またはほぼ同一のジョセフソン接合を有する場合、
【数７】
2008527684.tif 000009
ならば、ｄｃ−ＳＱＵＩＤは強磁性結合を生成することができる。ここにＩｃはｄｃ−ＳＱＵＩＤ７１０ｂにおけるジョセフソン接合の臨界電流である。磁束バイアスがゼロである場合、強磁性結合を生成する電流バイアスの値は存在しない。
【数８】
2008527684.tif 000010
の場合、反強磁性結合が得られる。
【数９】
2008527684.tif 000011
の場合、結合はゼロに等しい。このように、対称ｄｃ−ＳＱＵＩＤの場合、結合の符号を切替えるために電流バイアスと磁束バイアスの両方が必要である。
【００９１】
図８に、βｂの制限が１よりはるかに小さい場合の、上の計算に対応する対称ｄｃ−ＳＱＵＩＤの不等式グラフを示す。横軸は外部磁束バイアス
【数１０】
2008527684.tif 000012
であり、縦軸は正規化された外部電流バイアスＩｂ／２Ｉｃである。曲線８０１は下限
【数１１】
2008527684.tif 000013
であり、曲線８０２は上限
【数１２】
2008527684.tif 000014
である。このように、グラフの曲線８０１の内側の領域は反強磁性結合を生成する磁束および電流バイアスの範囲を表し、原点に近い領域が最も強い反強磁性結合を有している。曲線８０１自体は、ゼロ結合を生成する磁束および電流バイアスの曲線を表わす。曲線８０１と８０２に囲まれた領域は、強磁性結合を生成する磁束および電流バイアスの範囲を表わす。磁束および電流バイアスが曲線８０１から曲線８０２へ向かって離れるに従い強磁性結合はより強くなる。しかし、バイアスが曲線８０２自体に到達したならば、ジョセフソン接合が電圧状態に切替わって強磁性結合は不安定になる。従って、ｄｃ−ＳＱＵＩＤカプラ上のバイアスは曲線８０２の外側へ出てはならない。図からわかるように、強磁性結合のために非ゼロの磁束バイアス
【数１３】
2008527684.tif 000015
が必要である。
【００９２】
非対称ｄｃ−ＳＱＵＩＤの場合、磁束バイアス単独で結合の符号を切替えることができるため、電流バイアスにより結合の強度および符号を調整する必要がない。例えば、ｄｃ−ＳＱＵＩＤ内のジョセフソン接合の１個が短絡した（例：ジョセフソン・エネルギーが無限である）場合、ｄｃ−ＳＱＵＩＤは必然的にｒｆ−ＳＱＵＩＤであり、既に示したように電流バイアスを用いずに結合の符号を切替える能力を有している。本発明のいくつかの実施形態において、ｄｃ−ＳＱＵＩＤカプラ７１０ｂは対称形であり、電流バイアスと磁束バイアスの両方を有している。本発明のいくつかの実施形態において、ｄｃ−ＳＱＵＩＤカプラ７１０ｂは非対称形であり、磁束バイアスだけを有している。本発明のいくつかの実施形態において、ｄｃ−ＳＱＵＩＤカプラ７１０ｂはまた、情報素子７１０ａおよび７１０ｃのいずれかの状態を読み出すべく構成されている。
【００９３】
本発明の実施形態において、ｄｃ−ＳＱＵＩＤ７１０ｂは、単安定性および強い結合を保障すべく、１よりわずかに小さい無次元インダクタンスを有している。本発明の実施形態において、ｄｃ−ＳＱＵＩＤ７１０ｂは、０．７〜１の範囲に無次元インダクタンスを有している。本発明の別の実施形態において、ｄｃ−ＳＱＵＩＤ７１０ｂは０．８〜１の範囲に無次元インダクタンスを有している。本発明の更に別の実施形態において、ｄｃ−ＳＱＵＩＤ７１０ｂは、０．５〜２の範囲に無次元インダクタンスを有している。本発明の別の実施形態において、ｄｃ−ＳＱＵＩＤ７１０ｂは０．９〜１．１の範囲に無次元インダクタンスを有している。本発明の実施形態において、ｒｆ−ＳＱＵＩＤ７１０ａ、７１０ｃは１より大きいが２より小さい無次元インダクタンスを有している。
【００９４】
本発明のいくつかの実施形態において、図５または７のいずれかの結合素子（ｒｆ−ＳＱＵＩＤ５１０ｂまたはｄｃ−ＳＱＵＩＤ７１０ｂ）がオフにされた場合、情報素子の間（５１０ａと５１０ｃ、または７１０ａと７１０ｃ）に結合は存在しない。本発明のいくつかの実施形態において、結合素子がオフである場合に、情報素子間に依然として直接的な誘導結合が存在する。この場合、結合素子は、直接的な誘導結合をゼロに相殺すべく磁束バイアス素子または電流バイアス素子を用いて特定の値に調整することができる。
【００９５】
本発明のいくつかの実施形態において、情報素子の配列は、ｒｆ−ＳＱＵＩＤ５１０ｂまたはｄｃ−ＳＱＵＩＤ７１０ｂ等の調整可能な磁束変成器を結合素子として用いる。本発明の実施形態において、情報素子の配列は二次元であり、配列内の各素子はｒｆ−ＳＱＵＩＤまたはｄｃ−ＳＱＵＩＤカプラを用いて、最も近い４個の隣接磁束素子に結合している。本発明の実施形態において、情報素子の配列は、各素子間にｒｆ−ＳＱＵＩＤまたはｄｃ−ＳＱＵＩＤカプラが配置された一次元の鎖である。情報素子の配列およびそれらの各々のカプラの他の構成も可能である点を理解されたい。
【００９６】
直接ジョセフソン接合結合
本発明の一態様において、２個の情報素子にガルバニック結合された（例：誘導的結合または容量結合）１個以上のジョセフソン接合は、当該２個の情報素子を一緒に調整可能に結合することができる。この調整可能な結合は、結合の符号を強磁性体から反強磁性に、またはその逆に切替えることができる。本発明のいくつかの実施形態において、ガルバニック接続されたジョセフソン接合を用いて複数の情報素子が互いに結合されている。
【００９７】
図９に、そのような直接ジョセフソン接合結合を用いる系９００を示す。情報素子９０１、９０２は、超伝導ループ状に３個のジョセフソン接合を含む磁束素子であるが、必ずしもこのようなアーキテクチャに限定されない。結合素子９１０は、磁束素子９１０、９０２を一緒にガルバニック結合する、クロス・ループ設計により配置された４個のジョセフソン接合を含んでいる。結合素子９１０はまた、結合素子に電流バイアスを生成することができる４個の導線９１１を含んでいる。結合素子９１１内のジョセフソン接合は、磁束素子９０１、９０２のジョセフソン接合と比較してサイズが大きい。本発明の実施形態において、結合素子９１０内をらせん状に進む磁束は存在せず、これは結合素子９１０の十字線が、互いのほぼ真上に、但し異なる層に形成されることを意味する。
【００９８】
導線９１１内の外部電流バイアスを、導線９１１−１、９１１−２、９１１−３および９１１−４について各々Ｉ１、Ｉ２、Ｉ３およびＩ４とする。導線９１１の調整可能性は多岐にわたるが、４本の導線内の電流の和は、カプラ９１０が結合素子として動作する間、ゼロに等しくなければならない。電流は、結合素子の十字線を通って（９１１−１から９１１−４へまたはその逆、９１１−２から９１１−３へまたはその逆）、あるいは結合素子の水平導線を通って（９１１−１から９１１−２へまたはその逆、９１１−３から９１１−４へまたはその逆）流れることができる。導線がどのようにバイアスを掛けられているかに応じて、強磁性および反強磁性結合の両方を生成することができる。十字線を通って流れる電流が反強磁性結合を生成するのに対し、水平導線を通って流れる電流は強磁性結合を生成する。
【００９９】
電流構成の二つの有用な組が生じる。第一の組は、Ｉ１＝−Ｉ２＝−Ｉ３＝Ｉ４＝Ｉであり、ここにＩはゼロと、結合素子９１０内のジョセフソン接合の臨界電流との間の任意の電流値である。Ｉの大きさは結合の強度を決定する。このようにバイアスが掛けられた場合、電流は十字線を通って流れないが、水平導線を通って電流が流れる。この電流構成において、強磁性相互作用は反強磁性相互作用に打ち勝ち、従って、磁束素子９０１および９０２は強磁性的に結合される。第二の構成は、Ｉ１＝Ｉ２＝−Ｉ３＝−Ｉ４＝Ｉである。このシナリオにおいて、電流は十字線を通って流れるが、水平導線を通っては流れない。これにより、磁束素子９０１と９０２の間に正味反強磁性結合が生じる。このように、導線９１１の適切な電流バイアスにより、結合素子９１０は、磁束素子９０１と９０２の間の結合の符号の切替えを仲介することができる。
【０１００】
本発明のいくつかの実施形態において、必ずしも導線９１１内の全ての電流バイアスが同じ大きさである必要はないが、正しい符号を維持しなければならない。電流バイアスの大きさが近いが等しくはない場合、電流は十字線と水平導線の両方を流れて、強磁性結合成分および反強磁性結合成分の両方を生成する。しかし、電流バイアスの符号は、結合素子が電流の一方の流れを優先させることを保障するため、通常は１種類の結合が強度において他のものより優勢である。本発明のいくつかの実施形態において、導線９１１の電流バイアスは、個々のバイアスを適切に調整することにより、結合強度を調整することができる。本発明のいくつかの実施形態において、導線９１１の電流バイアスは、２個の情報素子間にゼロ結合を生成すべく選択することができる。
【０１０１】
図１０に、直接的なジョセフソン接合結合の別の実施形態を含む系１０００を示す。図１０において、箱１００１、１００２は情報素子を表わし、多くの異なるアーキテクチャを有していてよい。例えば、情報素子１００１および／または１０００２の一実施形態が、図９に示す３個のジョセフソン接合磁束素子９０１（および９０２）である。
【０１０２】
結合素子１０１０は、両方の情報素子１００１および１００２にガルバニック接続されたた超伝導ループ内に３個のジョセフソン接合１０１０−１、１０１０−２、および１０１０−３を含んでいる。適切に調整を行なうことにより、結合素子１０１０は情報素子間に強磁性結合および反強磁性結合の両方を生成することができる。結合素子１０１０は、外部磁束バイアス
【数１４】
2008527684.tif 000016
により、自身の超伝導ループを介してバイアスを掛けられている。結合素子１０１０を用いた場合の情報素子間の相互作用のハミルトニアンは次式で与えられる。
【数１５】
2008527684.tif 000017
ここに、Ｅｊはジョセフソン接合１０１０−１（Ｅ１）、１０１０−２（Ｅ２）、または１０１０−３（Ｅ３）のジョセフソン・エネルギー、Ｉａは磁束素子１００１の臨界電流、Ｉｂは磁束素子１００２の臨界電流である。従って、外部磁束バイアスの値に応じて、相互作用の符合は、正から負またはその逆への切替えが可能である。これは、反強磁性的から強磁性またはその逆への切替えと同様である。また、結合相互作用の大きさは、外部磁束バイアスを調整することにより調整可能であり、特定の値のバイアスについてゼロにすることができる。結合強度は、
【数１６】
2008527684.tif 000018
のとき最大であり、これは
【数１７】
2008527684.tif 000019
がπの整数倍であることに対応している。結合強度は
【数１８】
2008527684.tif 000020
のときゼロであり、これは
【数１９】
2008527684.tif 000021
がπ／２または３π／２のいずれかに対応している。
【０１０３】
本発明のいくつかの実施形態において、複数の直接的なジョセフソン接合結合素子を用いて複数の情報素子が互いに結合されている。そのような素子の例として、図９の素子９１０および図１０の素子１０１０がある。本発明のいくつかの実施形態において、結合素子９１０および１０１０の両方が同一回路で使われている。本発明のいくつかの実施形態において、当該複数の磁束素子は、直接的なジョセフソン接合結合素子を用いて自身に最も近い近隣素子に結合する磁束素子を有する二次元格子を含んでいる。他の実施形態において、当該複数の磁束素子は、直接的なジョセフソン接合結合素子を用いて自身に最も近い近隣素子に結合する磁束素子を有する一次元鎖を含んでいる。
【０１０４】
結合素子の形成における多様性
本発明の各種の実施形態を形成する多くの方法がある点を理解されたい。これらの形成方法は当分野で公知である。そのような技術の例は、本明細書の背景技術の段にて援用されている。
【０１０５】
本発明で採用可能な特定の製造実施形態は、２層を用いる結合素子形成のコンセプトである。通常、図５のｒｆ−ＳＱＵＩＤ５１０ｂおよび図７のｄｃ−ＳＱＵＩＤ７１０ｂ等の結合素子の超伝導ループは、超伝導チップの単一の層に形成される。すなわち、超伝導ループは、回路の単一の層だけに含まれている。このように形成された超伝導ループは、他の導線や素子が一切配置できないチップ上の利用可能な表面領域（リアルエステート）の相当な量を占有するであろう。また、そのような設計は、超伝導ループと当該チップ周辺の要素との間に寄生容量が存在するため、とても優れている訳ではない。従って、周辺要素を超伝導ループから離して配置する必要があり、そのためチップ上のより多くの利用可能な表面領域（リアルエステート）を占有してしまう。これらの欠点に対処すべく、本発明のいくつかの実施形態において、結合素子の超伝導ループの区画をチップ上の別の層に形成する。例えば、ｒｆ−ＳＱＵＩＤ５１０ｂは、それがＳＱＵＩＤ５１０ａおよび５１０ｃに結合されたチップの第一層上の２個の小さい開ループを含むように形成される。これらの開ループは、２本のマイクロストリップ導線により互いに接続されており、１本が開ループと同一層に、もう１本がビア（via）により第一層に接続された第二層にある。従って、ＳＱＵＩＤ５１０ａと５１０９ｃを互いに結合する１本の連続閉ループを構成する。ジョセフソン接合は、一方のストリップに存在する。いくつかの実施形態において、２枚のマイクロストリップは、一方が他方の直ぐ上に形成されている。いくつかの実施形態において、第二層はチップの接地面である。いくつかの実施形態において、複数の結合素子は、当該複数の結合素子において各々の結合素子からの１個の開ループが一つの層を占有し、各々の結合素子からの別の開ループが別の層を占有する状態で、形成される。
【０１０６】
結合素子をこのように形成する場合、結合素子の超伝導ループが効果的に垂直に立てられているため、結合素子が占有するチップ上の利用可能な水平方向の表面領域（リアルエステート）は減少する。したがって、より多くの素子を、チップに配置することができる。この形成方法は、結果として生じる結合素子が本発明に記載している方法で動作することを妨げない。また、この構成により、結合素子内の超伝導ループから生じる寄生容量の量を減らす。以下は、２個のｒｆ−ＳＱＵＩＤ磁束素子間にｄｃＳＱＵＩＤとｒｆ−ＳＱＵＩＤが生成することができる結合の詳細な分析的な例である。
【実施例】
【０１０７】
実施例１  ｒｆ−ＳＱＵＩＤ変成器を介した磁束素子の調整可能な結合
図５に、結合の符号の調整可能性を含む、３個のｒｆ−ＳＱＵＩＤ５１０ａ、５１０ｂ、および５１０ｃのダイナミクスを、ｒｆ−ＳＱＵＩＤの古典的電位から始まる分析によりどのようにモデル化できるかを示す。この例では、ａ、ｂ、ｃ−ＳＱＵＩＤ、または、ａ、ｂおよびｃは、各々ｒｆ−ＳＱＵＩＤ５１０ａ、５１０ｂおよび５１０ｃを表わす。以下、本例では、上付き添え字、下付き添え字、またはハイフンで値や項と結ばれたａ、ｂおよびｃは、ｒｆ−ＳＱＵＩＤ５１０ａ、５１０ｂおよび５１０−ｃに関する値を表わす。これらのｒｆ−ＳＱＵＩＤに紐付けられた値や量は以下のものを含むがこれに限定されない。
Ｌ：ｒｆ−ＳＱＵＩＤインダクタンス
Β：無次元ＳＱＵＩＤインダクタンス（ＳＩ単位系で２πＬＩｃ／Φ０に等しいと定義され、
【数２０】
2008527684.tif 000022
のとき４ｅ２ＬＥとなる）
Ｃ：ｒｆ−ＳＱＵＩＤ静電容量
Ｉｃ：ｒｆ−ＳＱＵＩＤの臨界電流
Ｅ：ｒｆ−ＳＱＵＩＤジョセフソン・エネルギー
【数２１】
2008527684.tif 000023
Ｉｊ：ｒｆ−ＳＱＵＩＤ５１０ｊの電流、ここにｊ＝ａ、ｂまたはｃ
Φｊ：ｒｆ−ＳＱＵＩＤ５１０ｊの磁束、ここにｊ＝ａ、ｂまたはｃ
φｊ：無次元磁束、ここにｊ＝ａ、ｂまたはｃ
【数２２】
2008527684.tif 000024
：ｒｆ−ＳＱＵＩＤ５１０ｊに掛けられた無次元外部磁束「Ｘ」、ここに、ｊ＝ａ、ｂまたはｃ
φｔｏｔ：ｒｆ−ＳＱＵＩＤの全磁束
Ｍｉｊ：相互インダクタンス、ここにｉ、ｊ＝ａ、ｂまたはｃ等
【０１０８】
図５に示すように、３個のｒｆ−ＳＱＵＩＤ５１０ａ、５１０ｂおよび５１０ｃが考慮されている。ｒｆ−ＳＱＵＩＤ５１０ａおよび５１０ｃは、縮退的にバイアスが掛けられた磁束素子であり、一方、５１０ｂｒｆ−ＳＱＵＩＤは外部磁束バイアス（図示せず）により調整可能な結合要素である。情報素子５１０ａと５１０ｃの間に間接的な結合を得るために、以下の電位を考慮すれば十分である。
【数２３】
2008527684.tif 000025
および誘導マトリクス
【数２４】
2008527684.tif 000026
すなわち、直接的な反強磁性的誘導結合５１０ａ〜５１０−０ｃは小さいと仮定される。これは例えば、上述のグラジオメトリック情報素子を利用することで実現できる。しかし、Ｍａｃが小さい限り、相互作用項ＭａｃＩａＩｃを以下の最終結果（９）に加えることができる。既に述べたように、各種のループが果たす役割に応じて、いくつかの実施形態において磁束バイアスは以下のように選択される。
【数２５】
2008527684.tif 000027
ここに、
【数２６】
2008527684.tif 000028
は要素
【数２７】
2008527684.tif 000029
を有する列ベクトルである。このように、
【数２８】
2008527684.tif 000030
は、ループ５１０ｂがａ−ＳＱＵＩＤおよびｃ−ＳＱＵＩＤに結合する遮断磁束を外部的に補償する。
【数２９】
2008527684.tif 000031
の定義については以下の式（６）を参照されたい。
【０１０９】
それ以上の自由度をもたらすことなくｂ−ＳＱＵＩＤが受動的なカプラとして機能する場合、ｂ−ＳＱＵＩＤは双安定であってはならない。従って、カプラとして機能するｒｆ−ＳＱＵＩＤが存在する本発明の実施形態において、ｒｆ−ＳＱＵＩＤは単安定であることが好ましい。単安定性は、整数個の量子
【数３０】
2008527684.tif 000032
に近い磁束でｒｆ−ＳＱＵＩＤにバイアスを掛けることにより、あるいは任意の磁束バイアスの場合は無次元インダクタンスが１より小さくなるようにｒｆ−ＳＱＵＩＤを形成することにより、実現することができる。すなわち、
【数３１】
2008527684.tif 000033
である。この無次元インダクタンス値は、ｂループのエリアを、従って誘導結合を維持しながら、Ｅｂを減らすことにより実現することができる。製造途中のジョセフソン接合の臨界電流密度、またはｒｆ−ＳＱＵＩＤ内のジョセフソン接合の断面積を減らすことは、ｒｆ−ＳＱＵＩＤの臨界電流を減らすことに対応する。いくつかの実施形態において、ｂ−ＳＱＵＩＤを磁束レジームに保つべく、ｒｆ−ＳＱＵＩＤ５１０ｂ内のジョセフソン接合に跨って分流コンデンサが配置される。以下の計算はどちらの場合も正しく、それらの相対的な利点について以下に議論する。また、一意な電位最小値を有するＳＱＵＩＤであってもプラズマ振動に対応する励起状態がある。これらは現在の準古典的解析の範囲外ではあるが、ｂ−ＳＱＵＩＤを受動的なままにする場合、対応する励起エネルギーはａおよびｃ素子のいかなる遷移とも異なっている必要がある。
【０１１０】
Ｍの拡張による進行。Ｍ／Ｌのレジームが１よりはるかに小さい（例えば、遠距離ループ）ことが最も現実的であることを示唆しなくても、これは明快な結果に至り、一般的な場合の数値的研究の指針となり得る。ｂにより仲介されるａ−ｃ結合はΟ（Ｍ２）と予想されるため、接合位相は次式で与えられ、
【数３２】
2008527684.tif 000034
平衡条件
【数３３】
2008527684.tif 000035
を解くことで決定することができる。リーディング・オーダーにおいて、これらは孤立ｒｆ−ＳＱＵＩＤの定常位相に過ぎない。
【数３４】
2008527684.tif 000036
ここに、
【数３５】
2008527684.tif 000037
はどちらの符号でもよい。逆インダクタンス行列が同じオーダーで必要である。
【数３６】
2008527684.tif 000038
（７）を用いることで一貫して下記のように重要な相殺に到る。
【０１１１】
Ο（Ｍ）において、（３）における
【数３７】
2008527684.tif 000039
の特殊な選択に起因してχａ，ｃ＝０であることがわかるが、ｂループが隣接する素子の遮断磁束を拾い上げ、次式のように前因子がその磁化率を反映している。
【数３８】
2008527684.tif 000040
【０１１２】
ξｊをΟ（Ｍ２）で計算する必要はない。Ｕの最小値周辺での拡張であるため、ξｊは関連するオーダーには寄与しない。
【０１１３】
あとは（１）のＵに（３）−（８）を代入するだけでよい。例えば、
【数３９】
2008527684.tif 000041
は磁束素子の状態に依存しないため、次式が得られる。
【数４０】
2008527684.tif 000042
第一係数は、幾何学的に予想される相互インダクタンスの積を含んでいる。残りの２個の係数は∝ＩａＩｃ、あるいは量子コンピューティング表現では∝σａ２σｃ２である。第二係数は次式で与えられる。
【数４１】
2008527684.tif 000043
従って、小さい
【数４２】
2008527684.tif 000044
の場合、結合は反強磁性であるが、
【数４３】
2008527684.tif 000045
となるにつれて強磁性に符号を変える。
【０１１４】
図６に、５１０ｂ等のｒｆ−ＳＱＵＩＤの全磁束と掛けられた外部磁束の対比（Φｔｏｔ対Φｘ曲線）をモデル化したグラフ６００（Ｓ曲線としても知られる）を示す。外部磁束はｒｆ−ＳＱＵＩＤのループに掛けられ、全磁束と外部磁束の差はｒｆ−ＳＱＵＩＤの電流により生成される。グラフ６００の曲線６１０、６２０、６３０は、
【数４４】
2008527684.tif 000046
の観点からみた
【数４５】
2008527684.tif 000047
を用いて、式６をプロットして生成することができる。曲線６１０は、βｂ＝０の場合に対応し、４５度の線が開ループとして予想される。
【０１１５】
式９、１０、および一般的な結合機構によりモデル化される挙動は明快な解釈ができる。自由なｂ−ＳＱＵＩＤのＳ曲線
【数４６】
2008527684.tif 000048
の例としてβｂ＜＜１である曲線６２０を考慮する。ａ素子が↑から↓へ反転した場合、相互インダクタンスが−Ｍａｂ＜０であるため、
【数４７】
2008527684.tif 000049
が効果的に増大する。小さい
【数４８】
2008527684.tif 000050
、軸上でゼロに近い
【数４９】
2008527684.tif 000051
の場合、上述のＳ曲線は１より小さい（＜１）傾斜を有するため、この増加はｂループの↓向きの自己磁束により部分的に遮断される。次いで、後者は、−Ｍｂｃ＜０を通って、ｃループの↑向きバイアスとして作用し、そこで例えばａ素子の状態とは逆の↑向き状態が有利になる。これはまた、最大反強磁性応答がβｂ→∞を完全に遮断しているため、（１０）においてβｂ＞＞１である場合に例証された一体性の境界をも説明する。これは阻害されない超伝導ループに対応する。しかし、
【数５０】
2008527684.tif 000052
の近くでは、偏角は逆向きに作用する。そこではＳ曲線は１より大きい（＞１）傾斜を有するため、特異的に（differentially）、自己磁束は全く遮断することなく、実質的に外部磁束の増大に寄与する。従って、結合は符号を強磁性体に変える。
【０１１６】
βｂが下方から１に近づくにつれて（βｂ＜１）、πにおけるＳ曲線の傾斜が境界（双安定の前兆）なしに増大するため、強磁性結合の増強が可能になる。これは、（１０）の分母がゼロであることに対応する。これをグラフ６００の曲線６３０として示す。一方、実際には、どのようなＭであってもＳ曲線上の傾斜ではなく階差を扱うため、発散が起きることは絶対にない。遮断電流が外部磁束に関するエネルギーの導関数であり、結合強度はＳＱＵＩＤ帯域構造の階差の二次導関数に比例する点に留意されたい。電位が大きい強磁性結合により、Ｍａｃを介したあらゆる残余の直接的反強磁性結合に打ち勝つことが可能になる。式（１０）は、βｂレジームが大きければ全く柔軟性を欠き、βｂ＜＜１のとき結合強度が小さい遮断磁束により制限されることを示しているため、本発明のいくつかの実施形態において
【数５１】
2008527684.tif 000053
の場合が好適である。
【０１１７】
１を超えるβの場合ｒｆ−ＳＱＵＩＤは双安定である。これは、グラフ６００の曲線６４０の場合に対応する。準安定状態は、掛けられた磁束が特定のレベルであって、且つｒｆ−ＳＱＵＩＤ遷移状態において消失する。上述のように、双安定ｒｆ−ＳＱＵＩＤは本発明のいくつかの実施形態において磁束素子として用いられる。
【０１１８】
いくつかの実施形態において、ａおよびｃ−ＳＱＵＩＤは、ＭａｂおよびＭｂｃの符号を変える大きいｂループ内に配置されているため、（９）は不変である。この設計変更により、ｂループの大部分が磁束変成器であって、ジョセフソン接合が調整可能性を提供していることがより明らかになる。更に、最終結果（９）はａおよびｃ素子の特性にごく僅かにしか依存せず、特にａおよびｃ素子がｂ−ＳＱＵＩＤに結合する磁束を介してのみ依存する。従って、他の種類の磁束素子への一般化は明らかな筈である。
【０１１９】
本発明の態様は、ＳＱＵＩＤ５１０ｂが外部回路とガルバニック結合されていることを必要条件としない。これは、デコヒーレンスを制限するための利点である。
【０１２０】
実施例２  ｄｃ−ＳＱＵＩＤ変成器を介した磁束素子の調整可能な結合
本例は、図７に示した設定、特に２個のｒｆ−ＳＱＵＩＤ磁束素子７１０ａ、７１０ｃがｄｃ−ＳＱＵＩＤ７１０ｂに結合されているものを解析する。本例では、ａ、ｂ、ｃ−ＳＱＵＩＤ、またはａ、ｂ、ｃは各々、ｒｆ−ＳＱＵＩＤ７１０ａ、ｄｃ−ＳＱＵＩＤ７１０ｂ、およびｒｆ−ＳＱＵＩＤ７１０ｃを表わす。以下、本例では上付き文字、添え字として、または値または項とハイフンで結ばれたａ、ｂ、ｃはＳＱＵＩＤ７１０ａ、７１０ｂおよび７１０ｃに関する値を表わす。これらのＳＱＵＩＤに紐付けられた値および量は下記を含んでいる。
Ｌ：ＳＱＵＩＤインダクタンス
β：無次元ＳＱＵＩＤインダクタンス（ＳＩ単位系で２πＬＩｃ／Φ０に等しいと定義され
【数５２】
2008527684.tif 000054
のとき４ｅ２ＬＥとなる）
Ｃ：ＳＱＵＩＤ静電容量
Ｉｃ：ＳＱＵＩＤの臨界電流
Ｅ：ＳＱＵＩＤジョセフソン・エネルギー
【数５３】
2008527684.tif 000055
Ｉｊ：ＳＱＵＩＤ７１０ｊの電流、ここにｊ＝ａ、ｂ１、ｂ２またはｃ
Φｊ：ＳＱＵＩＤ５１０ｊの磁束、ここにｊ＝ａ、ｂ１、ｂ２またはｃ
φｊ：無次元磁束
【数５４】
2008527684.tif 000056
：ｒｆ−ＳＱＵＩＤ７１０ｊに掛けられた無次元外部磁束「Ｘ」
φｔｏｔ：ＳＱＵＩＤの全磁束、等
【０１２１】
図７において、ｄｃ−ＳＱＵＩＤ７１０ｂは、２本のアームを有し、その各々がジョセフソン接合を有している。ｄｃ−ＳＱＵＩＤの左右のアームを各々ｂ１およびｂ２で表わし、これらは固定バイアス電流Ｉｂを搬送する。
【０１２２】
ａ−ＳＱＵＩＤとｃ−ＳＱＵＩＤとの相互インダクタンスを無視すれば、系のコイル間インダクタンス・マトリクスは次式で与えられる。
【数５５】
2008527684.tif 000057
ここに、Ｌｊが個々のループのインダクタンスを表わし、Ｍｉｊはループｉとｊの相互インダクタンスを表わす。しかし、Ｉｂ２＝Ｉｂ１＋Ｉｂであるため、ループに関連する３個のベクトルに関係する磁束−電流は次式で与えられる。
【数５６】
2008527684.tif 000058
ここに、
【数５７】
2008527684.tif 000059
一方、４個のジョセフソン接合位相は全て独立な動的変数である。
【０１２３】
系７００を支配する回路方程式のうち４個がジョセフソン関係
【数５８】
2008527684.tif 000060
であり、ここにＱｊは電荷、Ｃｊは静電容量、および
【数５９】
2008527684.tif 000061
はｊ＝ａ、ｂ１、ｂ２およびｃについての位相導関数である。他の４個の方程式は電流保存
【数６０】
2008527684.tif 000062
を表わす。系７００の全ハミルトニアンは従って、ｊ＝ａ、ｂ１、ｂ２およびｃについて次式で与えられる。
【数６１】
2008527684.tif 000063
Ｈは２本のｄｃ−ＳＱＵＩＤアームにおいて実質的に対称形である。Ｈは接合位相と電荷だけの関数であり、ループ電流としてのＩｂ１を非対称に選択したことは単に暫定的な都合に過ぎない。すなわち、式（１９）の最後の２項を各々「磁気」および「バイアス」エネルギーとして示すことは任意である。
【数６２】
2008527684.tif 000064
を定数まで上げることにより、式（１９）を以下のように書き直すことができる。
【数６３】
2008527684.tif 000065
ここに、Ｈｂは系のインダクタンスおよび位相の複素関数である。
【０１２４】
これ以降、本解析はｒｆ−ＳＱＵＩＤの場合の一般化であり、再び位相を式（４）の形式で記述してＨｂを同じオーダーまで拡張する。ａおよびｃ素子が効果的に縮退している筈であり、これは、自身の外部磁束がＩｂを補償しなければならないことを意味する。オーダーＯ（Ｍ０）において、定常位相は、単離された素子に関する標準式に従う。
【数６４】
2008527684.tif 000066
ここに、βａ（ｃ）＝４ｅ２Ｌａ（ｃ）Ｅａ（ｃ）は標準であるが、定義βｂｊ＝が４ｅ２ＬｂＥｂｊ（ｊ＝１，２）がｂ−ＳＱＵＩＤの個々のアームのインダクタンスではなく、全ループ・インダクタンスを含む点に注意されたい。
【０１２５】
ｒｆ−ＳＱＵＩＤ場合と同様に、ＵのＭ拡張においてξｊを未評価のままにしておくことが最適であり、電位の最小値周辺で拡張されるため、これらの寄与が相殺（このオーダーまで）することがわかる。更なる相殺を利用し、且つ磁束素子の状態に依存しない全ての項を落とすことで次式が得られる。
【数６５】
2008527684.tif 000067
ここに、全ての持続性は、式（２２）および（２３）で与えられた、
【数６６】
2008527684.tif 000068
への依存性に由来する。簡単なコヒーレント性検査として、Ｉｂ→０およびＥｂ２→∞を取る。次いで、式（２２）が
【数６７】
2008527684.tif 000069
まで減少し、式（２４）の大きい分数が
【数６８】
2008527684.tif 000070
となる一方、式（２３）から、
【数６９】
2008527684.tif 000071
であることがわかり、これはｒｆ−ＳＱＵＩＤ結合の場合の結果そのものである。
【０１２６】
他の場合として、無視可能な遮断を有する対称ｄｃ−ＳＱＵＩＤがある。この場合、式（２２）および（２３）が
【数７０】
2008527684.tif 000072
まで減少する。この場合でも、
【数７１】
2008527684.tif 000073
の場合に強磁性結合が得られる。このように非ゼロ磁束バイアスが必要であるが、Ｉｂの持続性は結合の符号を変えるために十分である。
【０１２７】
この系には顕著な特徴がいくつかある。強磁性結合を実現するには、非ゼロの磁束および電流バイアス、（２４）の分母が常に正であって、
【数７２】
2008527684.tif 000074
が決して同時に負にならないことが必要である。Ｉｂ＝０のとき
【数７３】
2008527684.tif 000075
であり、任意の
【数７４】
2008527684.tif 000076
については
【数７５】
2008527684.tif 000077
となる静止状態が存在するため、電流バイアスが必要なことは、対称なｄｃ−ＳＱＵＩＤの場合に明らかである。これは、非対称なｄｃ−ＳＱＵＩＤは、特殊ケースとしてｒｆ−ＳＱＵＩＤを含み、後者は一切の電流バイアスなしに強磁性結合を仲介することができるため、更に一般化することはできない。磁束バイアスが必要なことは、
【数７６】
2008527684.tif 000078
である任意の遮断を伴なう対称素子について、同様に証明が容易である。しかし、一般には式（２２）および（２３）は、２本のｄｃ−ＳＱＵＩＤアーム間のインダクタンス不均衡が非ゼロ
【数７７】
2008527684.tif 000079
と同じ役割を果たし得ることを示す。
【０１２８】
最後に、上述の解析は、式（２０）の電位部分が古典的な場合における調整可能な結合を許すことを示すだけである。すなわち、変成器が受動的なままである限り、例えばその最低エネルギー状態／帯域に拘束されている限り、正当な形状から外れていながら尚適切なカプラである素子が有り得る。本明細書に全文を援用している「物理学レビュー予稿集９１、０５７００３（アベリン（Ａｖｅｒｉｎ）ら、２００３年）」を参照されたい。量子解析を行なう場合、上で導かれた、バイアスを受けている相互作用ハミルトニアンを出発点として直ちに用いることができる。また、再びＭ拡張の方法により、バイアスを受けている未結合ｄｃ−ＳＱＵＩＤ向けに問題が簡約できる。
【０１２９】
実施例３  ｒｆ−ＳＱＵＩＤ形成の詳細
本発明のいくつかの実施形態において、インダクタを有する超伝導ループであって、当該インダクタとジョセフソン接合が図１１に示すように平行であるように単一のジョセフソン接合により遮断された超伝導ループを含む、ｒｆ−ＳＱＵＩＤが使われる。所与の形成プロセスにおいて、ジョセフソン接合は、臨界電流ＩＣ、すなわち一切の減衰なしに搬送できる電流の量、によりパラメータ化される。ｒｆ−ＳＱＵＩＤ設計は次いで、ＩＣＬ積によりパラメータ化される。ここに、Ｌはインダクタンスまたはその無次元インダクタンス２πＬＩＣ／Φ０であり、Φ０は磁束量子である。
【０１３０】
ｒｆ−ＳＱＵＩＤの挙動を、ＳＱＵＩＤのインダクタに結合された、外部から掛けられた磁束に対する応答の観点から記述する。所与の掛けられた磁束に対して、ＳＱＵＩＤ内に当該ＳＱＵＩＤの特定の磁束状態に対応する循環電流が誘導される。１より大きい無次元インダクタンス値の場合、ｒｆ−ＳＱＵＩＤは多安定であってよい、すなわち外部から掛けられた特定の磁束の値に対してｒｆ−ＳＱＵＩＤの安定磁束状態が複数あってよいことを意味する。
【０１３１】
多くの用途では、磁束が変成器を介してｒｆ−ＳＱＵＩＤのインダクタに結合していることが必要である。この変成器がどの程度効率的に磁束に結合するかが設計上の制約であり、これによりＳＱＵＩＤインダクタンスに通常何らかの制約が課される。通常、特定のアプリケーションはまた、ＳＱＵＩＤの許容される無次元インダクタンスを、多くの場合１以下に、制約する。これら二つの制約が接合臨界電流の許容範囲を決定する。
【０１３２】
ｄｃ（２接合）およびｒｆ（１接合）ＳＱＵＩＤの最新の形成は通常、本明細書に全文を援用している「超伝導科学技術大２巻ｐｐ．８８０〜８８２（フリッチ（Ｆｒｉｔｚｓｃｈ）ら、１９９９年）」に記述されているように、全面高融点金属多層集積回路プロセスで実行される。典型的な形成プロセスには、ジョセフソン接合用のＮｂ／ＡｌＯｘ／Ｎｂ三層、ｒｆマグネトロンスパッタリングを用いてスパッタ堆積されたＳｉＯ２等の材料から一つの誘電絶縁層、および配線用の追加的な金属化層を含んでいる。ｄｃマグネトロンスパッタリングを用いて堆積された金属化層は通常Ｎｂである。Ｎｂ／ＡｌＯｘ／Ｎｂ三層はｄｃマグネトロンスパッタリングにより堆積することができ、その場合パラメータは無応力ニオブを得るように選ばれている。ＡｌＯｘ層は、ベースＮｂ層に堆積されたアルミニウムの薄い層（例えば厚さ７０オングストローム）の酸化によりベースＮｂ層上に成長させることができる。
【０１３３】
サンプル・レイアウトを図１１に示す。本レイアウトにおいて、Ｘはジョセフソン接合１１０６を表わす。接合域の画定は、選択的なニオブ分離プロセス（ＳＮＩＰ）により行なうことができる。例えば、本明細書に全文を援用している「応用物理学予稿集４１、１０９７（ショウジ（Ｓｈｏｊｉ）ら、１９８２年）」を参照されたい。層１１０２は、下位配線層として用いられる三層接合のベース電極を表わす。層１１１０は、上位配線層を表わす。四角形１１０８は、三層で形成されていて上位配線層１１１０により接触されたジョセフソン接合が占有する領域を示す。領域１１０４はビア、すなわち層１１０２および１１１０の間の直接結合を表わす。ＳＱＵＩＤのインダクタンスは、下位１１０２および上位１１１０配線層上で接続された構造により形成されるループで構成されている。このインダクタンスは通常、解析的公式または三次元電磁モデリング・ソフトウェアのいずれかを用いて何らかの方法で計算する必要がある。接合の臨界電流は、その面積および特定の形成プロセスの臨界電流密度に比例する。
【０１３４】
結論および引例
本明細書に引用した全ての文献は包括的な目的でその全文を援用しているが、これは個々の出版物／特許／特許出願を包括的な目的のため各々個別にその全文を援用する場合と同程度である。
【０１３５】
当業者には明らかなように、本発明の趣旨および範囲から逸脱することなく、多くの変更や変形を行なうことができる。本明細書に記述した特定の実施形態は単に例示目的で提供されており、本発明は添付の特許請求の範囲によってのみ規定されるものであって、そのような特許請求の範囲が包含するあらゆる範囲の等価物も同様である。
【図面の簡単な説明】
【０１３６】
【図１Ａ】本発明の実施形態による二重結合スキームにおける２個の情報素子を示す。
【図１Ｂ】本発明の実施形態による結合素子または結合要素を示す。
【図１Ｃ】本発明の実施形態による結合素子または結合要素を示す。
【図２】本発明の別の実施形態による二重結合スキームにおける２個の情報素子を示す。
【図３】本発明の実施形態による二重結合スキームを用いて互いに結合された情報素子の二次元配列を示す。
【図４】本発明の別の実施形態による二重結合スキームを用いて互いに結合された情報素子の二次元配列を示す。
【図５】本発明の実施形態によるｒｆ−ＳＱＵＩＤを用いた磁束素子間の調整可能な結合を示す。
【図６】本発明の実施形態による、ｒｆ−ＳＱＵＩＤ全磁束対掛けられた外部磁束のグラフである。
【図７】本発明の実施形態によるｄｃ−ＳＱＵＩＤを用いた磁束素子間の調整可能な別の結合を示す。
【図８】本発明の実施形態による、正規化された外部電流バイアス対ｄｃ−ＳＱＵＩＤに対する外部磁束バイアスのグラフである。
【図９】本発明の実施形態による直接ジョセフソン接合結合を用いた情報素子間の調整可能な結合を示す。
【図１０】本発明の実施形態による直接ジョセフソン接合結合を用いた情報素子間の調整可能な別の結合を示す。
【図１１】本発明の実施形態による製造方法を示す。
【図１Ａ】
2008527684.tif 000080
【図１Ｂ】
2008527684.tif 000081
【図１Ｃ】
2008527684.tif 000082
【図２】
2008527684.tif 000083
【図３】
2008527684.tif 000084
【図４】
2008527684.tif 000085
【図５】
2008527684.tif 000086
【図６】
2008527684.tif 000087
【図７】
2008527684.tif 000088
【図８】
2008527684.tif 000089
【図９】
2008527684.tif 000090
【図１０】
2008527684.tif 000091
【図１１】
2008527684.tif 000092
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
第一の磁束素子と、
第二の磁束素子と、
第一の結合要素および第二の結合要素を含む第一の結合素子と
を含む構造であって、
前記第一の磁束素子が少なくとも、互いに電気的に導通する第一のローブおよび第二のローブを含み、
前記第二の磁束素子が少なくとも、互いに電気的に導通する第一のローブおよび第二のローブを含み、
前記第一の結合要素が、前記第一の磁束素子の前記第一のローブを前記第二の磁束素子の前記第一のローブに誘導的に結合し、
前記第二の結合要素が、前記第一の磁束素子の前記第一のローブを前記第二の磁束素子の前記第二のローブに誘導的に結合し、
前記第一と第二の結合要素が互いに電気的に導通していない構造。
【請求項２】
前記第一の磁束素子および前記第二の磁束素子がグラジオメトリック磁束素子である、請求項１に記載の構造。
【請求項３】
前記第一の磁束素子の第一のローブが、前記第一の磁束素子の第二のローブ内に維持された超伝導電流の循環方向とは逆向きの循環方向を有する循環超伝導電流を維持し、
前記第二の磁束素子の第一のローブが、前記第二の磁束素子の第二のローブ内に維持された超伝導電流の循環方向とは逆向きの循環方向を有する循環超伝導電流を維持する、請求項１に記載の構造。
【請求項４】
第一の結合要素が、前記第一の磁束素子と第二の磁束素子との間に第一の結合強度を有し、
第二の結合要素が、前記第一の磁束素子と第二の磁束素子との間に第二の結合強度を有する、請求項１に記載の構造。
【請求項５】
前記第一の結合素子が、前記第一の磁束素子と第二の磁束素子との間に、ゼロ結合強度、強磁性結合強度、および反強磁性結合強度のうちの少なくとも一つを有する状態を生成できるように、前記第一の磁束素子および前記第二の磁束素子に対して次元および構成が定められた結合制御系を更に含む、請求項１に記載の構造。
【請求項６】
前記結合制御系が、磁束バイアス発生源および電流バイアス発生源のうちの少なくとも一つを含み、前記磁束バイアス発生源が、前記第一の結合要素と第二の結合要素にバイアスを掛けるべく構成されている、請求項５に記載の構造。
【請求項７】
前記第一の結合要素および前記第二の結合要素のうちの少なくとも一つがｄｃ−ＳＱＵＩＤを含む、請求項１に記載の構造。
【請求項８】
前記第一の結合要素および前記第二の結合要素のうちの少なくとも一つがｒｆ−ＳＱＵＩＤを含む、請求項１に記載の構造。
【請求項９】
前記第一の磁束素子および第二の磁束素子が超伝導である、請求項１に記載の構造。
【請求項１０】
前記第一の磁束素子および前記第二の磁束素子を含む複数の磁束素子と、
前記第一の結合素子を含む複数の結合素子であって、前記複数の結合素子内の少なくとも１個の結合素子が複数の結合要素を含む、複数の結合素子とを更に含む、請求項１に記載の構造。
【請求項１１】
解くべき問題のハミルトニアンが前記複数の磁束素子にマッピングできるように前記構造が構成されている、請求項１０に記載の構造。
【請求項１２】
前記複数の磁束素子が、唯一つのハミルトニアンだけを解くように設計されている、請求項１１に記載の構造。
【請求項１３】
第一の情報素子と、
第二の情報素子と、
結合素子とを含み、
前記結合素子が前記第一の情報素子および第二の情報素子を互いに誘導的に結合すべく構成されていて、
前記結合素子が更に、前記第一の情報素子と第二の情報素子の間の結合を、制御可能な仕方で強磁性結合と反強磁性結合の間で切替えるべく構成されている装置。
【請求項１４】
前記結合素子が、互いに電気的に導通していない１個以上の結合要素を含む、請求項１３に記載の装置。
【請求項１５】
前記第一の情報素子と第二の情報素子との間の結合を制御可能な仕方で、強磁性結合と反強磁性結合の間で調整するスイッチを更に含む、請求項１４に記載の装置。
【請求項１６】
前記１個以上の結合要素における結合要素の全部または一部の結合要素の各々がｄｃ−ＳＱＵＩＤを含む、請求項１４に記載の装置。
【請求項１７】
前記１個以上の結合要素における結合要素の全部または一部の結合要素の各々がｒｆ−ＳＱＵＩＤを含む、請求項１４に記載の装置。
【請求項１８】
前記第一の情報素子および前記第二の情報素子のうちの少なくとも一つがグラジオメトリック磁束素子である、請求項１３に記載の装置。
【請求項１９】
前記結合素子が、前記第一の情報素子と第二の情報素子との間の誘導結合を、前記結合素子が前記第一の情報素子と第二の情報素子との間に誘導結合を生成するオン状態と、前記結合素子が前記第一の情報素子と第二の情報素子との間に誘導結合を生成しないオフ状態との間で切替えるスイッチを含む、請求項１３に記載の装置。
【請求項２０】
前記結合素子が、前記第一の情報素子と第二の情報素子との間の誘導結合の結合強度を調整するスイッチを含む、請求項１３に記載の装置。
【請求項２１】
第一の磁束素子と、
第二の磁束素子と、
前記第一の磁束素子および前記第二の磁束素子に誘導的に結合された第一のＳＱＵＩＤカプラとを含み、
前記第一のＳＱＵＩＤカプラが、前記第一の磁束素子と第二の磁束素子との間に強磁性または反強磁性誘導結合を生成すべく調整されるように構成されていて、
前記第一のＳＱＵＩＤカプラが磁場によりバイアスを掛けられている構造。
【請求項２２】
前記第一のＳＱＵＩＤカプラがｒｆ−ＳＱＵＩＤカプラである、請求項２１に記載の構造。
【請求項２３】
前記ｒｆ−ＳＱＵＩＤカプラに前記磁場を掛けるべく構成されたスイッチを更に含んでいて、前記磁場の強度により、前記第一の磁束素子と前記第二の磁束素子との間の誘導結合が、強磁性、反強磁性、およびゼロ結合のうちの少なくとも一つのいずれであるかを決定する、請求項２２に記載の構造。
【請求項２４】
前記磁場が、約±０．１＊Φ０以下の精度で約ゼロの磁束を有し、前記第一の磁束素子と第二の磁束素子との間の誘導結合が反強磁性である、請求項２３に記載の構造。
【請求項２５】
前記磁場が、約±０．０１＊Φ０以下の精度以内で約ゼロの磁束を有し、前記第一の磁束素子と第二の磁束素子との間の誘導結合が反強磁性である、請求項２３に記載の構造。
【請求項２６】
前記磁場が、約±０．２＊Φ０以下の精度で約Φ０／２の磁束を有し、前記第一の磁束素子と第二の磁束素子との間の誘導結合が強磁性である、請求項２３に記載の構造。
【請求項２７】
前記ｒｆ−ＳＱＵＩＤカプラが単安定である、請求項２２に記載の構造。
【請求項２８】
整数個の量子に近い磁束で前記ｒｆ−ＳＱＵＩＤにバイアスを掛けるべく構成された磁束バイアス発生源を更に含む、請求項２２に記載の構造。
【請求項２９】
前記第一と第二の磁束素子が双安定である、請求項２１に記載の構造。
【請求項３０】
前記第一の磁束素子が、第一の少なくとも１個のジョセフソン接合により遮断された超伝導材料の第一のループを含み、
前記第二の磁束素子が、第二の少なくとも１個のジョセフソン接合により遮断された超伝導材料の第二のループを含む、請求項２１に記載の構造。
【請求項３１】
前記第一のＳＱＵＩＤカプラがｄｃ−ＳＱＵＩＤカプラである、請求項２１に記載の構造。
【請求項３２】
前記ｄｃ−ＳＱＵＩＤカプラが対称形である、請求項３１に記載の構造。
【請求項３３】
前記ｄｃ−ＳＱＵＩＤカプラが、磁場バイアス素子および電流バイアス素子のうちの少なくとも一つにより調整される、請求項３１に記載の構造。
【請求項３４】
前記ｄｃ−ＳＱＵＩＤカプラが非対称形である、請求項３１に記載の構造。
【請求項３５】
前記ｄｃ−ＳＱＵＩＤカプラが、磁場バイアス素子により調整される、請求項３１に記載の構造。
【請求項３６】
前記第一の磁束素子および前記第二の磁束素子を含む複数の磁束素子と、
複数のＳＱＵＩＤカプラであって、前記複数のＳＱＵＩＤカプラの各々のＳＱＵＩＤカプラが、前記複数の磁束素子のそれぞれの対の磁束素子を誘導的に結合すべく構成されていて、前記複数のＳＱＵＩＤカプラが前記第一のＳＱＵＩＤカプラを含んでいる、複数のＳＱＵＩＤカプラとを更に含む、請求項２１に記載の構造。
【請求項３７】
前記複数のＳＱＵＩＤカプラの各々のＳＱＵＩＤカプラが、前記複数の磁束素子の各対応する磁束素子対の間に強磁性または反強磁性結合を生成すべく調整されるように構成されている、請求項３６に記載の構造。
【請求項３８】
前記第一の磁束素子および前記第二の磁束素子が磁束キュービットである、請求項２１に記載の構造。
【請求項３９】
第一の磁束素子と、
第二の磁束素子と、
前記第一の磁束素子および前記第二の磁束素子とガルバニック結合している第一のカプラとを含んでいて、
前記第一のカプラが少なくとも１個のジョセフソン接合により遮断された超伝導材料のループを含み、
前記第一のカプラが、前記第一の磁束素子と前記第二の磁束素子との間に強磁性または反強磁性の誘導結合を提供すべく構成されている構造。
【請求項４０】
前記第一の磁束素子および前記第二の磁束素子が各々、少なくとも２個のジョセフソン接合により遮断された超伝導ループを含む、請求項３９に記載の構造。
【請求項４１】
前記第一のカプラが、
第一のジョセフソン接合、第二のジョセフソン接合、および第三のジョセフソン接合により遮断された超伝導ループと、
前記超伝導ループを介して前記磁束を調整すべく構成された外部磁束バイアスとを含む、請求項３９に記載の構造。
【請求項４２】
前記第一の磁束素子が前記第一のジョセフソン接合に跨ってガルバニック接続されていて、前記第二の磁束素子が前記第二のジョセフソン接合に跨ってガルバニック接続されている、請求項４１に記載の構造。
【請求項４３】
前記外部磁束バイアスが、前記第一の磁束素子と前記第二の磁束素子との間の誘導結合を強磁性結合、反強磁性結合、およびゼロ結合のうちの少なくとも一つに調整することが可能である、請求項４１に記載の構造。
【請求項４４】
前記第一の磁束素子および前記第二の磁束素子を含む複数の磁束素子と、
複数のカプラであって、各々のカプラが前記複数の磁束素子の異なる磁束素子の対にガルバニック結合していて、前記第一のカプラを含んでいる、複数のカプラとを更に含む、請求項３９に記載の構造。
【請求項４５】
前記複数のカプラの各々のカプラが、前記複数の磁束素子における対応磁束対の間に強磁性結合および反強磁性結合のうちの少なくとも一つを生成するように構成可能である、請求項４４に記載の構造。
【請求項４６】
前記第一と第二の結合要素が各々０．５より大きく２より小さい無次元インダクタンスを有する、請求項１に記載の構造。
【請求項４７】
前記結合素子が０．５より大きく２より小さい無次元インダクタンスを有する、請求項１３に記載の装置。
【請求項４８】
前記ＳＱＵＩＤカプラが、０．５より大きく２より小さい無次元インダクタンスを有する、請求項２１に記載の構造。
【国際調査報告】
2008527684.tif 000093
2008527684.tif 000094
2008527684.tif 000095
2008527684.tif 000096